(57)【特許請求の範囲】
【請求項１】
（Ａ）立体障害性アミン化合物、および
（Ｂ）重量比が１：１０ないし１０：１であるＺｎ−ステアレート及びヒドロタルサイト；
を含む安定剤混合物であって、
ただし
（１）該安定剤混合物は過塩素酸を含んでいない、安定剤混合物。
【請求項２】
立体障害性アミン化合物が次式（Ｉ）または（ＩＩ）
【化１】
0004726969.tif 000150
（式中Ｇは水素原子またはメチル基を表し、そしてＧ1 およびＧ2 は互いに独立して水素原子、メチル基を表すか、または一緒になって置換基＝Ｏを表す。）で表される基の少なくとも１種を含む化合物に相当する請求項１記載の安定剤混合物。
【請求項３】
立体障害性アミン化合物が、次式
【化２】
0004726969.tif 000151
【化３】
0004726969.tif 000152
【化４】
0004726969.tif 000153
【化５】
0004726969.tif 000154
（式中、Ｒ'は
【化６】
0004726969.tif 000155
を表す。），
【化７】
0004726969.tif 000156
【化８】
0004726969.tif 000157
（ｍ1 は数２ないし５０を表す。），
【化９】
0004726969.tif 000158
（ｍ4 は数２ないし５０を表す。），
【化１０】
0004726969.tif 000159
（ｍ4 は数２ないし５０を表す。），
【化１１】
0004726969.tif 000160
（ｍ12は数２ないし５０を表す。），
【化１２】
0004726969.tif 000161
（ｍ16は数２ないし５０を表す。），
【化１３】
0004726969.tif 000162
（ｍ16* は数２ないし５０を表す。），
【化１４】
0004726969.tif 000163
（ｍ17は数１ないし５０を表す。），
【化１５】
0004726969.tif 000164
（ｍ19は数１ないし５０を表す。），
【化１６】
0004726969.tif 000165
（ｍ19は数１ないし５０を表す。），
【化１７】
0004726969.tif 000166
（ｍ19は数１ないし５０を表す。）；次式（１００ａ−Ｉ）で表されるポリアミン
【化１８】
0004726969.tif 000167
を塩化シアヌルと反応させることにより得られる中間体生成物を、次式（１００ｂ−Ｉ）で表される化合物
【化１９】
0004726969.tif 000168
と反応させることにより得ることが可能な生成物；
【化２０】
0004726969.tif 000169
（ｍ21は数１ないし５０を表す。）
または
【化２１】
0004726969.tif 000170
に相当する請求項１記載の安定剤混合物。
【請求項４】
（Ｃ１）顔料または（Ｃ２）紫外線吸収剤または（Ｃ３）顔料および紫外線吸収剤を付加的に含む請求項１記載の安定剤混合物。
【請求項５】
顔料がチタニウムジオキシド、亜鉛オキシド、カーボンブラック、カドミウムスルフィド、カドニウムセレニド、クロムオキシド、鉄オキシド、鉛オキシド、アゾ顔料、アントラキノン、フタロシアニン、テトラクロロイソインドリノン、キナクリドン、イソインドリン、ペリレンまたはピロロピロールである請求項４記載の安定剤混合物。
【請求項６】
紫外線吸収剤が２−（２'−ヒドロキシフェニル）ベンゾトリアゾール、２−ヒドロキシベンゾフェノン、置換または未置換の安息香酸エステル、アクリレート、オキサミド、２−（２−ヒドロキシフェニル）−１，３，５−トリアジン、レソルシノールのモノベンゾエートまたはホルムアミジンである請求項４記載の安定剤混合物。
【請求項７】
光、熱または酸化により誘因された分解を受ける有機材料および請求項１記載の安定剤混合物を含む組成物であり、ただし過塩素酸を含まない組成物。
【発明の詳細な説明】
【技術分野】
【０００１】
本発明は、立体障害性アミン化合物および２種の異なるＭｇおよび／またはＺｎ−化合物を含む安定剤混合物；光、熱または酸化により誘因された分解に対して有機材料、特にポリオレフィンを安定化させるために該混合物を使用することならびにそのようにして安定化された有機材料に関する。
【背景技術】
【０００２】
ポリオレフィンの安定化は数々の刊行物、例えばＵＳ−Ａ−４９２９６５２、ＵＳ−Ａ−５０２５０５１、ＵＳ−Ａ−５０３７８７０、ＥＰ−Ａ−２７６９２３、ＥＰ−Ａ−２９０３８８、ＥＰ−Ａ−４２９７３１、ＥＰ−Ａ−４６８９２３、ＥＰ−Ａ−６６１３４１、ＥＰ−Ａ−６９００９４、ＤＥ−Ａ−１９５４５８９６（Ｄｅｒｗｅｎｔ９６−２７８９９４／２９；ケミカルアブストラクト１２５：１１６７７９ｑ）、ＷＯ−Ａ−９５／２５７６７、ＧＢ−Ａ−２２９３８２７及びケミカルアブストラクト１０６：１９７４０７ｚに記載されている。
【先行技術文献】
【特許文献】
【０００３】
【特許文献１】米国特許第４９２９６５２号明細書
【特許文献２】米国特許第５０２５０５１号明細書
【特許文献３】米国特許第５０３７８７０号明細書
【特許文献４】欧州特許出願公開第２７６９２３号明細書
【特許文献５】欧州特許出願公開第２９０３８８号明細書
【特許文献６】欧州特許出願公開第４２９７３１号明細書
【特許文献７】欧州特許出願公開第４６８９２３号明細書
【特許文献８】欧州特許出願公開第６６１３４１号明細書
【特許文献９】欧州特許出願公開第６９００９４号明細書
【特許文献１０】独国特許出願公開第１９５４５８９６号明細書
【特許文献１１】国際公開第９５／２５７６７号パンフレット
【特許文献１２】英国特許出願公開第２２９３８２７号明細書
【非特許文献】
【０００４】
【非特許文献１】Ｄｅｒｗｅｎｔ９６−２７８９９４／２９；ケミカルアブストラクト１２５：１１６７７９ｑ
【非特許文献２】ケミカルアブストラクト１０６：１９７４０７ｚ
【発明の概要】
【課題を解決するための手段】
【０００５】
より詳細には、本発明は（Ａ）立体障害性アミン化合物、および（Ｂ）２種の異なる化合物の重量比が１：１０ないし１０：１であり、Ｚｎの有機塩、Ｚｎの無機塩、Ｍｇの有機塩およびＭｇの無機塩からなる群から選択された２種の異なる化合物を含む安定剤混合物に関する；ただし（１）該安定剤混合物は本質的に過塩素酸を含んでおらず、そして（２）成分（Ｂ）の２種の化合物は、ＺｎＯおよびＺｎステアレートの組合せならびにＺｎＯおよびヒドロタルサイトの組合せとは異なる。
【０００６】
成分（Ｂ）の２種の異なる化合物の重量比は好ましくは１：５ないし５：１、特に１：２ないし２：１である。立体障害性アミンは好ましくは、次式（Ｉ）または（ＩＩ）
【化１】
0004726969.tif 000002
（式中Ｇは水素原子またはメチル基を表し、そしてＧ1 およびＧ2 は互いに独立して水素原子、メチル基を表すか、あるいは一緒になって置換基＝Ｏを表す。）で表される基の少なくとも１種を含む化合物である。立体障害性アミンのより詳細な例は以下の分類（ａ'
）ないし（ｉ'）に記載される。
【０００７】
（ａ'）次式（Ｉａ）
【化２】
0004726969.tif 000003
〔式中、ｎ1 は１ないし４の数であり、ＧおよびＧ1 はそれぞれ独立して水素原子、メチル基を表し、Ｇ11は水素原子、Ｏ・、ヒドロキシル基、炭素原子数１ないし１８のアルキル基、炭素原子数３ないし８のアルケニル基、炭素原子数３ないし８のアルキニル基、炭素原子数７ないし１２のアルアルキル基、炭素原子数１ないし１８のアルコキシ基、炭素原子数５ないし８のシクロアルコキシ基、炭素原子数７ないし９のフェニルアルコキシ基、炭素原子数１ないし８のアルカノイル基、炭素原子数３ないし５のアルケノイル基、炭素原子数１ないし１８のアルカノイルオキシ基、グリシジル基または式−ＣＨ2 ＣＨ（ＯＨ）−Ｚ（式中、Ｚは水素原子、メチル基またはフェニル基を表す。）で表される基を表し、好ましくはＧ11は水素原子、炭素原子数１ないし４のアルキル基、アリル基、ベンジル基、アセチル基またはアクリロイル基を表し、そしてＧ12は、ｎ1 が１の場合、水素原子、酸素原子の１個またはそれ以上により中断されていない又は中断されている炭素原子数１ないし１８のアルキル基、シアノエチル基、ベンゾイル基、グリシジル基；脂肪族、脂環族、芳香族脂肪族、不飽和または芳香族カルボン酸、カルバミン酸またはリン含有酸の一価の基または一価のシリル基、好ましくは２ないし１８個の炭素原子を有する脂肪族カルボン酸の基、７ないし１５個の炭素原子を有する脂環族カルボン酸の基、または３ないし５個の炭素原子を有するα，β−不飽和カルボン酸の基、７ないし１５個の炭素原子を有する芳香族カルボン酸の基を表し、それぞれのカルボン酸は−ＣＯＯＺ12基の１ないし３個により脂肪族、脂環族または芳香族部分に置換されていてよく、ここではＺ12は水素原子、炭素原子数１ないし２０のアルキル基、炭素原子数３ないし１２のアルケニル基、炭素原子数５ないし７のシクロアルキル基、フェニル基またはベンジル基を表し、Ｇ12は、ｎ1 が２の場合、炭素原子数２ないし１２のアルケニル基、炭素原子数４ないし１２のアルケニレン基、キシリレン基；脂肪族、脂環族、芳香族脂肪族または芳香族ジカルボン酸、ジカルバミン酸またはリン含有酸の二価の基または二価のシリル基、好ましくは２ないし３６個の炭素原子を有する脂肪族ジカルボン酸の基、８ないし１４個の炭素原子を有する脂環族または芳香族ジカルボン酸の基または８ないし１４個の炭素原子を有する脂肪族、脂環族または芳香族ジカルバミン酸の基を表し、それぞれのジカルボン酸は−ＣＯ
ＯＺ12基の１または２個により脂肪族、脂環族または芳香族部分に置換されていてよく、Ｇ12は、ｎ1 は３の場合、−ＣＯＯＺ12基により脂肪族、脂環族または芳香族部分に置換されていてもよい脂肪族、脂環族または芳香族トリカルボン酸の三価の基、芳香族トリカルバミン酸の三価の基またはリン含有酸の三価の基または三価のシリル基を表し、そしてＧ12は、ｎ1 が４の場合、脂肪族、脂環族または芳香族テトラカルボン酸の四価の基を表す。〕で表される化合物。
【０００８】
上述のカルボン酸基は、それぞれの場合において式（−ＣＯ）x Ｒで表される基を意味し、ｘは上述で定義された通りであり、Ｒの意味は以下に与えられる定義から生じる。２０個までの炭素原子を有するアルキル基は、例えばメチル基、エチル基、ｎ−プロピル基、ｎ−ブチル基、第二ブチル基、第三ブチル基、ｎ−ヘキシル基、ｎ−オクチル基、２−エチルヘキシル基、ｎ−ノニル基、ｎ−デシル基、ｎ−ウンデシル基、ｎ−ドデシル基、ｎ−トリデシル基、ｎ−テトラデシル基、ｎ−ヘキサデシル基またはｎ−オクタデシル基である。
【０００９】
炭素原子数３ないし８のアルケニル基としてのＧ11は、例えば１−プロペニル基、アリル基、メタリル基、２−ブテニル基、２−ペンテニル基、２−ヘキセニル基、２−オクテニル基または４−第三ブチル−２−ブテニル基である。炭素原子数３ないし８のアルキニル基としてのＧ11は、好ましくはプロパルギル基である。炭素原子数７ないし１２のアルアルキル基としてのＧ11は、特にフェネチル基、特にベンジル基である。
炭素原子数１ないし１８のアルコキシ基としてのＧ11は、例えばメトキシ基、エトキシ基、プロポキシ基、イソプロポキシ基、ブトキシ基、イソブトキシ基、ペントキシ基、イソペントキシ基、ヘキソキシ基、ヘプトキシ基、オクトキシ基、デシロキシ基、ドデシロキシ基、テトラデシロキシ基、ヘキサデシロキシ基およびオクタデシロキシ基である。炭素原子数６ないし１２のアルコキシ基は、特にヘプトキシ基およびオクトキシ基が好ましい。炭素原子数５ないし８のシクロアルコキシ基としてのＧ11は、例えばシクロペントキシ基、シクロヘキソキシ基、シクロヘプトキシ基、シクロオクトキシ基、シクロデシロキシ基およびシクロドデシロキシ基である。炭素原子数５ないし８のシクロアルコキシ基は、特にシクロペントキシ基およびシクロヘキソキシ基が好ましい。
炭素原子数７ないし９のフェニルアルコキシ基は、例えばベンジルオキシ基である。炭素原子数１ないし８のアルカノイル基としてのＧ11は、例えばホルミル基、プロピオニル基、ブチリル基、オクタノイル基であるが、好ましくはアセチル基であり、そして炭素原子数３ないし５のアルケノイル基としてのＧ11は、特にアクリロイル基である。炭素原子数１ないし１８のアルカノイルオキシ基Ｇ11は、例えばホルミルオキシ基、アセチルオキシ基、プロピオニルオキシ基、ブチリルオキシ基、バレリルオキシ基、ラウロイルオキシ基、パルミトイルオキシ基およびステアロイルオキシ基である。
【００１０】
いくつかのＧ12の基の例を以下に示す。Ｇ12がカルボン酸の一価の基である場合、それは例えばアセチル基、カプロイル基、ステアロイル基、アクリロイル基、メタクロイル基、ベンゾイル基またはβ−（３，５−ジ−第三ブチル−４−ヒドロキシフェニル）プロピオニル基である。Ｇ12が一価のシリル基である場合、それは例えば式−（Ｃj Ｈ2j）−Ｓｉ（Ｚ'）2 Ｚ"（式中、ｊは２ないし５の範囲内の整数であり、Ｚ'およびＺ"はそれぞれ互いに独立して炭素原子数１ないし４のアルキル基または炭素原子数１ないし４のアルコキシ基を表す。）で表される基である。
【００１１】
Ｇ12がジカルボン酸の二価の基である場合、それは例えばマロニル基、スクシニル基、グルタリル基、アジポイル基、スベロイル基、セバコイル基、マレオイル基、イタコニル基、フタロイル基、ジブチルマロニル基、ジベンジルマロニル基、ブチル（３，５−ジ−第三ブチル−４−ヒドロキシベンジル）マロニル基またはビシクロヘプテンジカルボニル基または次式
【化３】
0004726969.tif 000004
で表される基である。Ｇ12がトリカルボン酸の三価の基である場合、それは例えばトリメルリトイル基、シトリル基またはニトリロトリアセチル基である。Ｇ12がテトラカルボン酸の四価の基である場合、それは例えばブタン−１，２，３，４−テトラカルボン酸またはピロメルリト酸の四価の基である。Ｇ12がジカルバミン酸の二価の基である場合、それは例えばヘキサメチレンジカルバモイル基または２，４−トルイレンジカルバモイル基である。ＧおよびＧ1 が水素原子を表し、Ｇ11が水素原子またはメチル基を表し、ｎ1が２
であり、そしてＧ12が４ないし１２個の炭素原子を有する脂肪族ジカルボン酸のジアシル基である式（Ｉａ）で表される化合物が好ましい。
【００１２】
この種類からのポリアルキルピペリジン化合物の例は以下の化合物である。
１）４−ヒドロキシ−２，２，６，６−テトラメチルピペリジン
２）１−アリル−４−ヒドロキシ−２，２，６，６−テトラメチルピペリジン
３）１−ベンジル−４−ヒドロキシ−２，２，６，６−テトラメチルピペリジン
４）１−（４−第三ブチル−２−ブテニル）−４−ヒドロキシ−２，２，６，６−テトラメチルピペリジン
５）４−ステアロイルオキシ−２，２，６，６−テトラメチルピペリジン
６）１−エチル−４−サリシロイルオキシ−２，２，６，６−テトラメチルピペリジン
７）４−メタクリロイルオキシ−１，２，２，６，６−ペンタメチルピペリジン
８）１，２，２，６，６−ペンタメチルピペリジン−４−イルβ−（３，５−ジ−第三ブチル−４−ヒドロキシフェニル）プロピオネート
９）ジ（１−ベンジル−２，２，６，６−テトラメチルピペリジン−４−イル）マレエート
１０）ジ（２，２，６，６−テトラメチルピペリジン−４−イル）スクシネート
１１）ジ（２，２，６，６−テトラメチルピペリジン−４−イル）グルタレート
１２）ジ（２，２，６，６−テトラメチルピペリジン−４−イル）アジペート
１３）ジ（２，２，６，６−テトラメチルピペリジン−４−イル）セバケート
１４）ジ（１，２，２，６，６−ペンタメチルピペリジン−４−イル）セバケート
１５）ジ（１，２，３，６−テトラメチル−２，６−ジエチル−ピペリジン−４−イル）セバケート
１６）ジ（１−アリル−２，２，６，６−テトラメチルピペリジン−４−イル）フタレート
１７）１−ヒドロキシ−４−β−シアノエチルオキシ−２，２，６，６−テトラメチルピペリジン
１８）１−アセチル−２，２，６，６−テトラメチルピペリジン−４−イル アセテート
１９）トリ（２，２，６，６−テトラメチルピペリジン−４−イル）トリメルリテート
２０）１−アクリロイル−４−ベンジルオキシ−２，２，６，６−テトラメチルピペリジン
２１）ジ（２，２，６，６−テトラメチルピペリジン−４−イル）ジエチルマロネート
２２）ジ（１，２，２，６，６−ペンタメチルピペリジン−４−イル）ジブチルマロネート
２３）ジ（１，２，２，６，６−ペンタメチルピペリジン−４−イル）ブチル（３，５−ジ−第三ブチル−４−ヒドロキシベンジル）マロネート
２４）ジ（１−オクチルオキシ−２，２，６，６−テトラメチルピペリジン−４−イル）セバケート
２５）ジ（１−シクロヘキシルオキシ−２，２，６，６−テトラメチルピペリジン−４−イル）セバケート
２６）ヘキサン−１'，６'−ビス（４−カルバモイルオキシ−１−ｎ−ブチル−２，２，６，６−テトラメチルピペリジン）
２７）トルエン−２'，４'−ビス（４−カルバモイルオキシ−１−ｎ−プロピル−２，２，６，６−テトラメチルピペリジン）
２８）ジメチルビス（２，２，６，６−テトラメチルピペリジン−４−オキシ）シラン
２９）フェニルトリス（２，２，６，６−テトラメチルピペリジン−４−オキシ）シラン３０）トリス（１−プロピル−２，２，６，６−テトラメチルピペリジン−４−イル）ホスフィット
３０−ａ）トリス（１−メチル−２，２，６，６−テトラメチルピペリジン−４−イル）ホスフィット
３１）トリス（１−プロピル−２，２，６，６−テトラメチルピペリジン−４−イル）ホスフェート
３２）フェニル ビス（１，２，２，６，６−ペンタメチルピペリジン−４−イル）ホス
ホネート
３３）４−ヒドロキシ−１，２，２，６，６−ペンタメチルピペリジン
３４）４−ヒドロキシ−Ｎ−ヒドロキシエチル−２，２，６，６−テトラメチルピペリジン
３５）４−ヒドロキシ−Ｎ−（２−ヒドロキシプロピル）−２，２，６，６−テトラメチルピペリジン
３６）１−グリシジル−４−ヒドロキシ−２，２，６，６−テトラメチルピペリジン３６−ａ）１，２，３，４−テトラキス〔２，２，６，６−テトラメチルピペリジン−４−イルオキシカルボニル〕ブタン
３６−ｂ）１，２，３，４−テトラキス〔１，２，２，６，６−ペンタメチルピペリジン−４−イルオキシカルボニル〕ブタン
３６−ｃ）２，２，６，６−テトラメチルピペリジン−４−イルオキシカルボニル（炭素原子数１５ないし１７のアルカン）
【化４】
0004726969.tif 000005
【００１３】
（ｂ'）次式（Ｉｂ）
【化５】
0004726969.tif 000006
（式中、ｎ2 は数１、２または３であり、Ｇ、Ｇ1 およびＧ11は上述の（ａ'）で定義さ
れた通りであり、Ｇ13は水素原子、炭素原子数１ないし１２のアルキル基、炭素原子数２ないし５のヒドロキシアルキル基、炭素原子数５ないし７のシクロアルキル基、炭素原子数７ないし８のアルアルキル基、炭素原子数１ないし１８のアルカノイル基、炭素原子数３ないし５のアルケノイル基、ベンゾイル基または次式
【化６】
0004726969.tif 000007
で表される基で表され、そしてｎ2 が１である場合、Ｇ14は水素原子、炭素原子数１ないし１８のアルキル基、炭素原子数３ないし８のアルケニル基、炭素原子数５ないし７のシクロアルキル基を表し、あるいは水素原子、シアノ基、アルコキシカルボニル基またはカルバミド基により置換された炭素原子数１ないし４のアルキル基；グリシジル基、式−Ｃ
Ｈ2 −ＣＨ（ＯＨ）−Ｚまたは式−ＣＯＮＨ−Ｚで表される基を表し、式中Ｚは水素原子、メチル基またはフェニル基を表し；ｎ2 が２である場合、Ｇ14は炭素原子数２ないし１２のアルキレン基、炭素原子数６ないし１２のアリーレン基、キシリレン基、−ＣＨ2 −ＣＨ（ＯＨ）−ＣＨ2 −の基または−ＣＨ2 −ＣＨ（ＯＨ）−ＣＨ2 −Ｏ−Ｄ−Ｏ−の基を表し、式中Ｄは炭素原子数２ないし１０のアルキレン基、炭素原子数６ないし１５のアリーレン基、炭素原子数６ないし１２のシクロアルキレン基を表すか、またはＧ13がアルカノイル基、アルケノイル基またはベンゾイル基ではない場合、Ｇ14は代わりとして１−オキソ−炭素原子数２ないし１２のアルキレン基、脂肪族、脂環族もしくは芳香族ジカルボン酸またはジカルバミン酸の二価の基を表すか、または代わりとして−ＣＯ−基を表し、ｎ2 が３である場合、Ｇ14は次式
【化７】
0004726969.tif 000008
で表される基を表すか、あるいは、ｎ2 が１である場合、Ｇ13およびＧ14は一緒になって脂肪族、脂環族または芳香族１，２−または１，３−ジカルボン酸の二価の基を表すことも可能である。）で表される化合物。
【００１４】
基Ｇ13、Ｇ14およびＤに関する幾つかの例を以下に示す。アルキル置換基はいずれも（ａ'）に関して定義された通りである。炭素原子数５ないし７のシクロアルキル置換基は
いずれも、特に、シクロヘキシル基を表す。炭素原子数７ないし８のアルアルキル基としてＧ13は、特にフェニルエチル基、または特にベンジル基を表す。炭素原子数２ないし５のヒドロキシアルキル基としてのＧ13は特に２−ヒドロキシエチル基または２−ヒドロキシプロピル基である。炭素原子数１ないし１８のアルカノイル基としてのＧ13は、例えばホルミル基、アセチル基、プロピオニル基、ブチリル基、オクタノイル基、ドデカノイル基、ヘキサデカノイル基、オクタデカノイル基であるが、好ましくはアセチル基であり、炭素原子数３ないし５のアルケノイル基としてのＧ13は特にアクリロイル基である。
【００１５】
炭素原子数２ないし８のアルケニル基としてのＧ14は、例えばアリル基、メタリル基、２−ブテニル基、２−ペンテニル基、２−ヘキセニル基または２−オクテニル基である。ヒドロキシル−、シアノ−、アルコキシカルボニル−またはカルバミド−置換炭素原子数１ないし４のアルキル基としてＧ14は、例えば２−ヒドロキシエチル基、２−ヒドロキシプロピル基、２−シアノエチル基、メトキシカルボニルメチル基、２−エトキシカルボニルエチル基、２−アミノカルボニルプロピル基または２−（ジメチルアミノカルボニル）エチル基であってよい。炭素原子数２ないし１２のアルキレン基はいずれも、例えばエチレン基、プロピレン基、２，２−ジメチルプロピレン基、テトラメチレン基、ヘキサメチレン基、オクタメチレン基、デカメチレン基またはドデカメチレン基である。
【００１６】
炭素原子数６ないし１５のアリーレン置換基はいずれも、例えばｏ−、ｍ−またはｐ−フェニレン基、１，４−ナフチレン基または４，４'−ジフェニレン基である。炭素原子
数６ないし１２のシクロアルキレン基は特にシクロヘキシレン基がよい。１−オキソ−炭素原子数２ないし１２のアルキレン基は、好ましくは次式
【化８】
0004726969.tif 000009
で表される基である。好ましくは式（Ｉｂ）で表される化合物であり、式中ｎ2 は１または２であり、ＧおよびＧ1 は水素原子を表し、Ｇ11は水素原子またはメチル基を表し、Ｇ13は水素原子、炭素原子数１ないし１２のアルキル基または次式
【化９】
0004726969.tif 000010
の基を表し、ｎ2 が１の場合、Ｇ14は水素原子または炭素原子数１ないし１２のアルキル基を表し、ｎ2 が２の場合、Ｇ14は炭素原子数２ないし８のアルキレン基または１−オキソ−炭素原子数２ないし８のアルキレン基を表す。
【００１７】
この種類からのポリアルキルピリジン化合物の例を以下に示す。
３７）Ｎ，Ｎ'−ビス（２，２，６，６−テトラメチルピペリジン−４−イル）ヘキサメ
チレン−１，６−ジアミン
３８）Ｎ，Ｎ'−ビス（２，２，６，６−テトラメチルピペリジン−４−イル）ヘキサメ
チレン−１，６−ジアセタミド
３９）ビス（２，２，６，６−テトラメチルピペリジン−４−イル）アミン
４０）４−ベンゾイルアミノ−２，２，６，６−テトラメチルピペリジン
４１）Ｎ，Ｎ'−ビス（２，２，６，６−テトラメチルピペリジン−４−イル）Ｎ，Ｎ'−ジブチルアジパミド
４２）Ｎ，Ｎ'−ビス（２，２，６，６−テトラメチルピペリジン−４−イル）−Ｎ，Ｎ'−ジシクロヘキシル−２−ヒドロプロピレン−１，３−ジアミン
４３）Ｎ，Ｎ'−ビス（２，２，６，６−テトラメチルピペリジン−４−イル）−ｐ−キ
シリレンジアミン
４４）Ｎ，Ｎ'−ビス（２，２，６，６−テトラメチルピペリジン−４−イル）スクシン
アミド
４５）ジ（２，２，６，６−テトラメチルピペリジン−４−イル）Ｎ−（２，２，６，６−テトラメチルピペリジン−４−イル）−β−アミノ−ジプロピオネート
４６）次式の化合物
【化１０】
0004726969.tif 000011
４７）４−（ビス−２−ヒドロキシエチルアミノ）−１，２，２，６，６−ペンタメチル
ピペリジン
４８）４−（３−メチル−４−ヒドロキシ−５−第三ブチルベンズアミド）−２，２，６，６−テトラメチルピペリジン
４９）４−メタクリルアミド−１，２，２，６，６−ペンタメチルピペリジン
【化１１】
0004726969.tif 000012
４９−ｂ）Ｎ，Ｎ'，Ｎ"−トリス〔２，２，６，６−テトラメチルピペリジン−４−イルアミノ（２−ヒドロキシプロピレン）〕イソシアヌレート
４９−ｃ）２−（２，２，６，６−テトラメチルピペリジン−４−イルアミノ）−２−（２，２，６，６−テトラメチルピペリジン−４−イルアミノカルボニル）プロパン
４９−ｄ）１，６−ビス〔Ｎ−（２，２，６，６−テトラメチルピペリジン−４−イル）ホルミルアミノ〕ヘキサン
【化１２】
0004726969.tif 000013
【００１８】
（ｃ'）次式
【化１３】
0004726969.tif 000014
（式中、ｎ3 は数１または２であり、Ｇ、Ｇ1 およびＧ11は（ａ'）において定義された
通りであり、そしてｎ3 が１の場合、Ｇ15は炭素原子数２ないし８のアルキレン基または炭素原子数２ないし８のヒドロキシアルキレン基あるいは炭素原子数４ないし２２のアシルオキシアルキレン基を表し、そしてｎ3 が２の場合、Ｇ15は（−ＣＨ2 ）2 Ｃ（ＣＨ2 −）2 の基を表す。）で表される化合物。炭素原子数２ないし８のアルキレン基または炭素原子数２ないし８のヒドロキシアルキレン基としてのＧ15は、例えばエチレン基、１−メチルエチレン基、プロピレン基、２−エチルプロピレン基または２−エチル−２−ヒドロキシメチルプロピレン基である。炭素原子数４ないし２２のアシルオキシアルキレン基としてのＧ15は、例えば２−エチル−２−アセトキシメチルプロピレン基である。
【００１９】
この種類からのポリアルキルピペリジン化合物の例を以下に示す。
５０）９−アザ−８，８，１０，１０−テトラメチル−１，５−ジオキサスピロ〔５．５〕ウンデカン
５１）９−アザ−８，８，１０，１０−テトラメチル−３−エチル−１，５−ジオキサスピロ〔５．５〕ウンデカン
５２）８−アザ−２，７，７，８，９，９−ヘキサメチル−１，４−ジオキサスピロ〔４．５〕デカン
５３）９−アザ−３−ヒドロキシメチル−３−エチル−８，８，９，１０，１０−ペンタメチル−１，５−ジオキサスピロ〔５．５〕ウンデカン
５４）９−アザ−３−エチル−３−アセトキシメチル−９−アセチル−８，８，１０，１０−テトラメチル−１，５−ジオキサスピロ〔５．５〕ウンデカン
５５）２，２，６，６−テトラメチルピペリジン−４−スピロ−２'−（１'，３'−ジオ
キサン）−５'−スピロ−５''−（１''，３''−ジオキサン）−２''−スピロ−４'''−（２'''，２'''，６'''，６'''−テトラメチルピペリジン）
【００２０】
（ｄ'）次式（Ｉｄ−１）、（Ｉｄ−２）または（Ｉｄ−３）
【化１４】
0004726969.tif 000015
（式中、ｎ4 は数１または２であり、Ｇ、Ｇ1 およびＧ11は（ａ'）において定義された
通りであり、Ｇ16は水素原子、炭素原子数１ないし１２のアルキル基、アリル基、ベンジル基、グリシジル基または炭素原子数２ないし６のアルコキシアルキル基を表し、そして、ｎ4 が１である場合、Ｇ17は水素原子、炭素原子数１ないし１２のアルキル基、炭素原子数３ないし５のアルケニル基、炭素原子数７ないし９のアルアルキル基、炭素原子数５ないし７のシクロアルキル基、炭素原子数２ないし４のヒドロキシアルキル基、炭素原子数２ないし６のアルコキシアルキル基、炭素原子数６ないし１０のアリール基、グリシジ
ル基または式−（ＣＨ2 ）ｐ−ＣＯＯ−Ｑもしくは式−（ＣＨ2 ）ｐ−Ｏ−ＣＯ−Ｑで表される基を表し、式中ｐは１または２であり、Ｑは炭素原子数１ないし４のアルキル基またはフェニル基を表し、そして、ｎ4 が２である場合、Ｇ17は炭素原子数２ないし１２のアルキレン基、炭素原子数４ないし１２のアルケニレン基、炭素原子数６ないし１２のアリーレン基、−ＣＨ2 −ＣＨ（ＯＨ）−ＣＨ2 −Ｏ−Ｄ'−Ｏ−ＣＨ2 −ＣＨ（ＯＨ）−
ＣＨ2−（式中Ｄ'は炭素原子数２ないし１０のアルキレン基、炭素原子数６ないし１５のアリーレン基、炭素原子数６ないし１２のシクロアルキレン基を表す。）で表される基または−ＣＨ2 ＣＨ（ＯＤ''）ＣＨ2 −（ＯＣＨ2 −ＣＨ（ＯＤ''）ＣＨ2 ）2 −（式中Ｄ''は水素原子、炭素原子数１ないし１８のアルキル基、アリル基、ベンジル基、炭素原子数２ないし１２のアルカノイル基またはベンゾイル基を表す。）で表される基を表し、Ｔ1 およびＴ2 は互いに独立して水素原子、炭素原子数１ないし１８のアルキル基あるいは無置換あるいはハロゲンまたは炭素原子数１ないし４のアルキル置換炭素原子数６ないし１０のアリール基もしくは炭素原子数７ないし９のアルアルキル基を表すか、あるいはＴ1 およびＴ2 はそれらが結合している炭素原子で一緒になって炭素原子数５ないし１４のシクロアルカン環を形成する。）で表される化合物。式（Ｉｄ−３）で表される化合物が好ましい。
【００２１】
式（Ｉｄ−１）、（Ｉｄ−２）および（Ｉｄ−３）における幾つかの変例を以下に示す。炭素原子数１ないし１２のアルキル置換基はいずれも、例えばメチル基、エチル基、ｎ−プロピル基、ｎ−ブチル基、第二ブチル基、第三ブチル基、ｎ−ヘキシル基、ｎ−オクチル基、２−エチルヘキシル基、ｎ−ノニル基、ｎ−デシル基、ｎ−ウンデシル基またはｎ−ドデシル基である。炭素原子数１ないし１８のアルキル置換基はいずれも、例えば上述に示した基で表され、そして加えて、例えばｎ−トリデシル基、ｎ−テトラデシル基、ｎ−ヘキサデシル基またはｎ−オクタデシル基も表す。
【００２２】
炭素原子数２ないし６のアルコキシアルキル置換基はいずれも、例えばメトキシメチル基、エトキシメチル基、プロポキシメチル基、第三ブトキシメチル基、エトキシエチル基、エトキシプロピル基、ｎ−ブトキシエチル基、第三ブトキシエチル基、イソプロポキシエチル基またはプロポキシプロピル基である。炭素原子数３ないし５のアルケニル基としてのＧ17は、例えば１−プロペニル基、アリル基、メタリル基、２−ブテニル基または２−ペンテニル基である。炭素原子数７ないし９のアルアルキル基としてのＧ17、Ｔ1 およびＴ2 は特にフェネチル基または特にベンジル基である。Ｔ1 およびＴ2 が炭素原子で一緒になってシクロアルカン環を形成する場合、例えばこれはシクロペンタン、シクロヘキサン、シクロオクタンまたはシクロドデカン環であってよい。
【００２３】
炭素原子数２ないし４のヒドロキシアルキル基としてのＧ17は、例えば２−ヒドロキシエチル基、２−ヒドロキシプロピル基、２−ヒドロキシブチル基または４−ヒドロキシブチル基である。炭素原子数６ないし１０のアリール基としてのＧ17、Ｔ1 およびＴ2 は、特に無置換もしくはハロゲン原子もしくは炭素原子数１ないし４のアルキル基により置換されたフェニル基、α−もしくはβ−ナフチル基である。炭素原子数２ないし１２のアルキレン基としてのＧ17は、例えばエチレン基、プロピレン基、２，２−ジメチルプロピレン基、テトラメチレン基、ヘキサメチレン基、オクタメチレン基、デカメチレン基またはドデカメチレン基である。炭素原子数４ないし１２のアルケニレン基としてＧ17は、特に２−ブテニレン基、２−ペンテニレン基または３−ヘキセニレン基である。
【００２４】
炭素原子数６ないし１２のアリーレン基としてのＧ17は、例えばｏ−、ｍ−またはｐ−フェニレン基、１，４−ナフチレン基または４，４'−ジフェニレン基である。炭素原子
数２ないし１２のアルカノイル基としてのＤ''は、例えばプロピオニル基、ブチリル基、オクタノイル基、ドデカノイル基であるが、アセチル基が好ましい。炭素原子数２ないし１０のアルキレン基、炭素原子数６ないし１５のアリーレン基または炭素原子数６ないし
１２のシクロアルキレン基としてのＤ'は、例えば（ｂ'）においてＤのために与えられた定義の一つを有する。
【００２５】
この種類のポリアルキルピペリジン化合物の例を以下に示す。
５６）３−ベンジル−１，３，８−トリアザ−７，７，９，９−テトラメチルスピロ〔４．５〕デカン−２，４−ジオン
５７）３−ｎ−オクチル−１，３，８−トリアザ−７，７，９，９−テトラメチルスピロ〔４．５〕デカン−２，４−ジオン
５８）３−アリル−１，３，８−トリアザ−１，７，７，９，９−ペンタメチルスピロ〔４．５〕デカン−２，４−ジオン
５９）３−グリシジル−１，３，８−トリアザ−７，７，８，９，９−ペンタメチルスピロ〔４．５〕デカン−２，４−ジオン
６０）１，３，７，７，８，９，９−ヘプタメチル−１，３，８−トリアザスピロ〔４．５〕デカン−２，４−ジオン
６１）２−イソプロピル−７，７，９，９−テトラメチル−１−オキサ−３，８−ジアザ−４−オキソスピロ〔４．５〕デカン
６２）２，２−ジブチル−７，７，９，９−テトラメチル−１−オキサ−３，８−ジアザ−４−オキソスピロ〔４．５〕デカン
６３）２，２，４，４−テトラメチル−７−オキサ−３，２０−ジアザ−２１−オキソジスピロ〔５．１．１１．２〕ヘンエイコサン
６４）２−ブチル−７，７，９，９−テトラメチル−１−オキサ−４，８−ジアザ−３−オキソスピロ〔４．５〕デカンおよび好ましくは：
６５）８−アセチル−３−ドデシル−１，３，８−トリアザ−７，７，９，９−テトラメチルスピロ〔４．５〕デカン−２，４−ジオンおよび以下に示す化合物：
【化１５】
0004726969.tif 000016
６９−ｂ）６０重量％の次式
【化１６】
0004726969.tif 000017
で表される化合物および４０重量％の次式
【化１７】
0004726969.tif 000018
で表される化合物の混合物。
【００２６】
（ｅ'）次式（ｅ'）
【化１８】
0004726969.tif 000019
〔式中ｎ5 は数１または２であり、そしてＧ18は次式
【化１９】
0004726969.tif 000020
（式中ＧおよびＧ11は（ａ'）において定義された通りであり、Ｇ1 およびＧ2は水素原子、メチル基または一緒になって置換基＝Ｏを表し、Ｅは−Ｏ−または−ＮＤ'''−を表し
、Ａは炭素原子数２ないし６のアルキレン基または−（ＣＨ2 ）3 −Ｏ−を表し、Ｘ1 は数０または１であり、Ｄ'''は水素原子、炭素原子数１ないし１２のアルキル基、炭素原
子数２ないし５のヒドロキシアルキル基または炭素原子数５ないし７のシクロアルキル基を表す。）で表される基を表し、Ｇ19はＧ18と同様であるか、あるいは−Ｎ（Ｇ21）（Ｇ22）、−ＯＧ23、−Ｎ（Ｈ）（ＣＨ2 ＯＧ23）または−Ｎ（ＣＨ2 ＯＧ23）2 の基の一つを表し、ｎ5 が１の場合、Ｇ20はＧ18またはＧ19と同様であり、そしてｎ5 が２の場合、Ｇ20は−Ｅ−ＤIV−Ｅ−（式中ＤIVは炭素原子数２ないし８のアルキレン基または−Ｎ（Ｇ21）−の基の１つ又は２つにより鎖が中断されている炭素原子数２ないし８のアルキレン基を表す。）で表される基を表し、Ｇ21は炭素原子数１ないし１２のアルキル基、シクロヘキシル基、ベンジル基または炭素原子数１ないし４のヒドロキシアルキル基あるいは次式
【化２０】
0004726969.tif 000021
で表される基を表し、Ｇ22は炭素原子数１ないし１２のアルキル基、シクロヘキシル基、ベンジル基または炭素原子数１ないし４のヒドロキシアルキル基を表し、そしてＧ23は水素原子、炭素原子数１ないし１２のアルキル基またはフェニル基を表すか、あるいはＧ21およびＧ22は一緒になって炭素原子数４ないし５のアルキレン基または炭素原子数４ないし５のオキサアルキレン基、例えば−ＣＨ2 ＣＨ2 ＯＣＨ2 ＣＨ2−または式−ＣＨ2 Ｃ
Ｈ2 Ｎ（Ｇ11）ＣＨ2 ＣＨ2 −の基を表す。〕で表される化合物。
【００２７】
式（Ｉｅ）における幾つかの変例を以下に示す。炭素原子数１ないし１２のアルキル置換基はいずれも、例えばメチル基、エチル基、ｎ−プロピル基、ｎ−ブチル基、第二ブチル基、第三ブチル基、ｎ−ヘキシル基、ｎ−オクチル基、２−エチルヘキシル基、ｎ−ノニル基、ｎ−デシル基、ｎ−ウンデシル基またはｎ−ドデシル基である。ヒドロキシアルキル置換基はいずれも、例えば２−ヒドロキシエチル基、２−ヒドロキシプロピル基、３−ヒドロキシプロピル基、２−ヒドロキシブチル基または４−ヒドロキシブチル基である。炭素原子数５ないし７のシクロアルキル置換基はいずれも、例えばシクロペンチル基、シクロヘキシル基またはシクロヘプチル基である。シクロヘキシル基が好ましい。炭素原子数２ないし６のアルキレン基としてのＡは、例えばエチレン基、プロピレン基、２，２−ジメチルプロピレン基、テトラメチレン基またはヘキサメチレン基である。Ｇ21およびＧ22が一緒になって炭素原子数４ないし５のアルキレン基またはオキサアルキレン基である場合、例えばテトラメチレン基、ペンタメチレン基または３−オキサペンタメチレン基である。
【００２８】
この種類からのポリアルキルピペリジン化合物の例を以下に示す。
【化２１】
0004726969.tif 000022
【化２２】
0004726969.tif 000023
式中、Ｒは次式
【化２３】
0004726969.tif 000024
で表される基を表す。
【化２４】
0004726969.tif 000025
Ｒは化合物７４に示されたものと同様の意味を有する。
【化２５】
0004726969.tif 000026
式中Ｒ'は次式
【化２６】
0004726969.tif 000027
で表される。
【化２７】
0004726969.tif 000028
Ｒ'は化合物７６で示されたものと同様の意味を有する。
【化２８】
0004726969.tif 000029
【００２９】
（ｆ'）次式（Ｉｆ）
【化２９】
0004726969.tif 000030
（式中Ｇ11は（ａ'）において定義された通りである。）で表される化合物。この種類か
らの好ましい例は以下の化合物である。
【化３０】
0004726969.tif 000031
【００３０】
（ｇ'）２，２，６，６−テトラアルキルピペリジン基を含む構造繰り返し単位を有する
オリゴマーまたはポリマー化合物であり、特にポリエステル、ポリエーテル、ポリアミド、ポリアミン、ポリウレタン、ポリウレア、ポリアミノトリアジン、ポリ（メタ）アクリレート、ポリ（メタ）アクリルアミドおよびそれらのコポリマーであってそのような基を含むもの。この種類の２，２，６，６−ポリアルキルピペリジン化合物の例は以下の式で表される化合物であり、式中ｍ1 ないしｍ14は２ないし約２００の数であり、好ましくは２ないし１００、例えば２ないし５０、２ないし４０または３ないし４０または４ないし１０である。
【００３１】
オリゴマーまたはポリマー化合物において遊離原子価で飽和した末端基の定義は、該化合物を製造するために使用された方法に依存して、以下に示される。化合物の合成後に末端基を変性することも可能である。
【化３１】
0004726969.tif 000032
化合物８１および８２において、−Ｏ−に結合した末端基は、例えば水素原子または基−ＣＯ−（ＣＨ2 ）2 −ＣＯＯ−Ｙもしくは−ＣＯ−（ＣＨ2 ）4 −ＣＯＯ−Ｙ（それぞれＹは水素原子または炭素原子数１ないし４のアルキル基を表す。）であってよく、ジアシル基に結合した末端基は、例えば−Ｏ−Ｙまたは次式
【化３２】
0004726969.tif 000033
で表される基であってよい。
【００３２】
【化３３】
0004726969.tif 000034
化合物８３において、アミノ残基に結合した末端基は、例えば次式
【化３４】
0004726969.tif 000035
で表される基であってよく、そしてジアシル残基に結合した末端基は、例えば塩素原子であってよい。
【００３３】
【化３５】
0004726969.tif 000036
化合物８４−１および８４−２において、トリアジン残基に結合した末端基は、例えば塩素原子または次式
【化３６】
0004726969.tif 000037
で表される基であってよく、そしてジアミノ基に結合した末端基は、例えば水素原子または次式
【化３７】
0004726969.tif 000038
で表される基であってよい。トリアジンに結合した塩素原子を、例えば−ＯＨまたはアミノ基で置き換えることは都合よい。適当なアミン基は代表的に：ピロリジン−１−イル基、モルホリノ基、−ＮＨ2 、−Ｎ（炭素原子数１ないし８のアルキル）2 および−ＮＹ'
（炭素原子数１ないし８のアルキル）（式中、Ｙ'は水素原子または次式
【化３８】
0004726969.tif 000039
で表される基を表す。）である。
【００３４】
【化３９】
0004726969.tif 000040
化合物８５において、２，２，６，６−テトラメチルピペリジン−４−イルアミノ残基に結合した末端基は、例えば水素原子であってよく、２−ヒドロキシプロピレン残基に結合した末端基は、例えば次式
【化４０】
0004726969.tif 000041
で表される基であってよい。
【化４１】
0004726969.tif 000042
化合物８６において−Ｏ−に結合した末端基は、例えば水素原子または次式
【化４２】
0004726969.tif 000043
で表される基であってよく、そしてジアシル基に結合した末端基は、例えば−ＯＣＨ3 または塩素原子であってよい。
【００３５】
【化４３】
0004726969.tif 000044
化合物８７において−Ｏ−に結合した末端基は、例えば水素原子または次式
【化４４】
0004726969.tif 000045
で表される基であってよく、そしてジアシル基に結合した末端基は、例えば−ＯＣＨ3 または塩素原子であってよい。
【化４５】
0004726969.tif 000046
化合物８８において−Ｏ−に結合した末端基は、例えば水素原子または次式
【化４６】
0004726969.tif 000047
で表される基であってよく、そしてジアシル基に結合した末端基は、例えば−ＯＣＨ3 または塩素原子であってよい。
【００３６】
【化４７】
0004726969.tif 000048
化合物８９において、−ＣＨ2 −に結合した末端基は、例えば水素原子であってよく、そしてエステル残基に結合した末端基は、例えば次式
【化４８】
0004726969.tif 000049
で表される基であってよい。
【化４９】
0004726969.tif 000050
化合物９０において、−ＣＨ2 −に結合した末端基は、例えば水素原子であってよく、そしてエステル残基に結合した末端基は、例えば次式
【化５０】
0004726969.tif 000051
で表される基であってよい。
【００３７】
【化５１】
0004726969.tif 000052
化合物９１において、−ＣＨ2 −に結合した末端基は、例えば水素原子であってよく、そしてアミド残基に結合した末端基は、例えば次式
【化５２】
0004726969.tif 000053
で表される基であってよい。
【化５３】
0004726969.tif 000054
化合物９２においてトリアジン残基に結合した末端基は、例えば塩素原子または次式
【化５４】
0004726969.tif 000055
で表される基であってよく、そしてジアミノ残基に結合した末端基は、例えば水素原子または次式
【化５５】
0004726969.tif 000056
で表される基であってよい。
【００３８】
トリアジン残基に結合した塩素原子を、例えば−ＯＨまたはアミノ基で置き換えることは都合よい。適当なアミノ基は代表的に：ピロリジン−１−イル基、モルホリノ基、−ＮＨ2 、−Ｎ（炭素原子数１ないし８のアルキル）2 および−ＮＹ'（炭素原子数１ないし
８のアルキル）（式中、Ｙ'は水素原子または次式
【化５６】
0004726969.tif 000057
で表される基を表す。）である。２，２，６，６−トラメチル−４−ピペリジル基が１，２，２，６，６−ペンタメチル−４−ピペリジル基により置き換えられた化合物９２に相当する化合物も好ましい。
【００３９】
【化５７】
0004726969.tif 000058
化合物９３において、ジアミノ残基に結合した末端基は、例えば水素原子であってよく、そして−ＣＨ2 ＣＨ2 −残基に結合した末端基は、例えば次式
【化５８】
0004726969.tif 000059
で表される基であってよい。
【化５９】
0004726969.tif 000060
化合物９４において、ジアミノ残基に結合した末端基は、例えば水素原子であってよく、そしてジアシル残基に結合した末端基は、例えば塩素原子であってよい。
【００４０】
【化６０】
0004726969.tif 000061
式中Ｒ''は次式
【化６１】
0004726969.tif 000062
で表される基または鎖分裂
【化６２】
0004726969.tif 000063
を表し、Ｒ'''は式（９５−Ｉ）の基を表し、そしてｍ'15およびｍ''15はそれぞれ０ないし２００、好ましくは０ないし１００、特に０ないし５０の数であり、但しｍ'15＋ｍ''15は２ないし２００、好ましくは２ないし１００、特に２ないし５０の数である。化合物
９５において、ジアミノ残基に結合した末端基は、例えば水素原子であってよく、そして−ＣＨ2 ＣＨ2 −基に結合した末端基は、例えばハロゲン原子、特に塩素原子または臭素原子であってよい。
【００４１】
ポリマー化合物の更なる例は：１）次式（９６−Ｉ）または（９６−ＩＩ）
【化６３】
0004726969.tif 000064
（式中、ｍ16およびｍ* 16は２ないし５０、例えば２ないし２５の数である。）で表される化合物。製造時に、式（９６−Ｉ）および（９６−ＩＩ）で表される化合物を混合物として一緒に得ることが可能であり、従ってそのような状態でも使用され得る。（９６−Ｉ）：（９６−ＩＩ）の重量比は、例えば２０：１ないし１：２０または１：１０ないし１０：１である。
【００４２】
式（９６−Ｉ）において窒素原子に結合した末端基は、例えば水素原子であってよく、そして２−ヒドロキシプロピレン基に結合した末端基は、例えば次式
【化６４】
0004726969.tif 000065
で表される基であってよい。式（９６−ＩＩ）において、ジメチレン基に結合した末端基は、例えば−ＯＨであってよく、そして酸素原子に結合した末端基は、例えば水素原子であってよい。ポリエーテル基も末端基となり得る。
【００４３】
次式（９７）
【化６５】
0004726969.tif 000066
（式中、Ｇ24、Ｇ25、Ｇ26、Ｇ27およびＧ28は、それぞれ互いに独立して、直接結合または炭素原子数１ないし１０のアルキレン基を表し、Ｇ11は（ａ'）において定義された通
りであり、そしてｍ17は１ないし５０、例えば２ないし２５の数を表す。）で表される化合物。式（９７）で表される化合物において、＞Ｃ＝Ｏ基に結合した末端基は、例えば次式
【化６６】
0004726969.tif 000067
で表される基であってよく、そして酸素原子に結合した末端基は、例えば次式
【化６７】
0004726969.tif 000068
で表される基であってよい。以下の化合物２つも好ましい。
【化６８】
0004726969.tif 000069
（ｍ17の平均値は２．５である。）
【００４４】
３）次式（９８）
【化６９】
0004726969.tif 000070
（式中、基ＲIVの約三分の一は−Ｃ2 Ｈ5 を表し、そして他は次式
【化７０】
0004726969.tif 000071
で表される基を表し、ｍ18は２ないし２００、好ましくは２ないし１００、特に２ないし５０の範囲の数である。）で表される化合物。式（９８）で表される化合物において、−ＣＨ2 −残基に結合した末端基は、例えば水素原子であってよく、そして−ＣＨ（ＣＯ2 ＲIV）−残基に結合した末端基は、例えば−ＣＨ＝ＣＨ−ＣＯＯＲIVで表される基であってよい。
【００４５】
４）次式（９９）
【化７１】
0004726969.tif 000072
（式中、Ｇ11は（ａ'）において定義した通りであり、Ｇ29およびＧ32はそれぞれ互いに
独立して、直接結合または−Ｎ（Ｘ1 ）−ＣＯ−Ｘ2 −ＣＯ−Ｎ（Ｘ3）−の基を表し、
ここでＸ1 およびＸ3 はそれぞれ互いに独立して、水素原子、炭素原子数１ないし８のアルキル基、炭素原子数５ないし１２のシクロアルキル基、フェニル基、炭素原子数７ないし９のフェニルアルキル基または次式
【化７２】
0004726969.tif 000073
で表される基を表し、そしてＸ2 は直接結合または炭素原子数１ないし４のアルキレン基を表し、Ｇ30、Ｇ31、Ｇ34およびＧ35は、それぞれ互いに独立して、水素原子、炭素原子数１ないし３０のアルキル基、炭素原子数５ないし１２のシクロアルキル基またはフェニル基を表し、Ｇ33は水素原子、炭素原子数１ないし３０のアルキル基、炭素原子数５ないし１２のシクロアルキル基、炭素原子数７ないし９のフェニルアルキル基、フェニル基または式（９９−１）で表される基を表し、そしてｍ19は１ないし５０の数を表す。）で表される化合物。
【００４６】
式（９９）で表される化合物において、２，５−ジオキソピロリジン環に結合した末端基は、例えば水素原子であってよく、そして−Ｃ（Ｇ34）（Ｇ35）−基に結合した末端基は、例えば
【化７３】
0004726969.tif 000074
で表される基であってよい。式（９９）で表される化合物の例は
【化７４】
0004726969.tif 000075
【化７５】
0004726969.tif 000076
【化７６】
0004726969.tif 000077
（式中、Ｇ11は水素原子またはメチル基を表し、そしてｍ19は１ないし２５の数である。）である。
【００４７】
５）式（１００ａ）
【化７７】
0004726969.tif 000078
で表されるポリアミドを塩化シアヌルと反応させることにより得られる中間体生成物を、式（１００ｂ）
【化７８】
0004726969.tif 000079
で表される化合物と反応させることにより得ることが可能な生成物；（式中、ｍ'20、ｍ''20およびｍ'''20は、それぞれ互いに独立して２ないし１２の数であり、Ｇ36は水素原子、炭素原子数１ないし１２のアルキル基、炭素原子数５ないし１２のシクロアルキル基、フェニル基または炭素原子数７ないし９のフェニルアルキル基を表し、そしてＧ11は（ａ'）において定義された通りである。）。好ましい生成物はケミカルアブストラクト−Ｃ
ＡＳ Ｎｏ．１３６ ５０４−９６−６を有する（化合物１００−Ａ）。
【００４８】
一般的に、上述の反応生成物は、例えば式１００−１、１００−２または１００−３で表される化合物により表される。これら３種の化合物の混合物の形状においても使用されうる。
【化７９】
0004726969.tif 000080
【化８０】
0004726969.tif 000081
【化８１】
0004726969.tif 000082
式（１００−１）の好ましい定義は
【化８２】
0004726969.tif 000083
であり、式（１００−２）の好ましい定義は
【化８３】
0004726969.tif 000084
であり、式（１００−３）の好ましい定義は
【化８４】
0004726969.tif 000085
である。上述の式１００−１ないし１００−３において、ｍ20は好ましくは１ないし２０である。
【００４９】
６）次式（１０１）
【化８５】
0004726969.tif 000086
（式中、Ｇ11は（ａ'）において定義した通りであり、Ｇ37は炭素原子数１ないし１０の
アルキル基、炭素原子数５ないし１２のシクロアルキル基、炭素原子数１ないし４のアルキル置換炭素原子数５ないし１２のシクロアルキル基、フェニル基または炭素原子数１ないし１０のアルキル置換フェニル基を表し、Ｇ38は炭素原子数３ないし１０のアルキレン基を表し、そしてｍ21は１ないし５０、例えば２ないし２５の数である。）で表される化合物。
【００５０】
式（１０１）で表される化合物において、ケイ素原子に結合した末端基は、例えば（Ｇ37）3 Ｓｉ−Ｏ−であってよく、そして酸素原子に結合した末端基は、例えば−Ｓｉ（Ｇ37）3 であってよい。ｍ21が３ないし１０の数である場合、すなわち遊離原子価が構造式に示され、直接結合を形成する場合、式（１０１）で表される化合物は環式化合物の形状であってもよい。式（１０１）の化合物の例は
【化８６】
0004726969.tif 000087
（ｍ21は１ないし２０の数である。）である。
【００５１】
上述で示されたオリゴマー性およびポリマー性化合物において、アルキル基の例は、メチル基、エチル基、プロピル基、イソプロピル基、ｎ−ブチル基、第二ブチル基、イソブチル基、第三ブチル基、２−エチルブチル基、ｎ−ペンチル基、イソペンチル基、１−メチルペンチル基、１，３−ジメチルブチル基、ｎ−ヘキシル基、１−メチルヘキシル基、ｎ−ヘプチル基、イソヘプチル基、１，１，３，３−テトラメチルブチル基、１−メチル
ヘプチル基、３−メチルヘプチル基、ｎ−オクチル基、２−エチルヘキシル基、１，１，３−トリメチルヘキシル基、１，１，３，３−テトラメチルペンチル基、ノニル基、デシル基、ウンデシル基、１−メチルウンデシル基、ドデシル基、１，１，３，３，５，５−ヘキサメチルヘキシル基、トリデシル基、テトラデシル基、ペンタデシル基、ヘキサデシル基、ヘプタデシル基、オクタデシル基、エイコシル基およびドデシル基であり；シクロアルキル基の例は、シクロペンチル基、シクロヘキシル基、シクロヘプチル基およびシクロオクチル基であり；例えば７ないし９のフェニルアルキル基の例は、ベンジル基であり；そしてアルキレン基の例は、エチレン基、プロピレン基、トリメチレン基、テトラメチレン基、ペンタメチレン基、２，２−ジメチルトリメチレン基、ヘキサメチレン基、トリメチルヘキサメチレン基、オクタメチレン基およびデカメチレン基である。
【００５２】
（ｈ'）次式（Ｉｈ）
【化８７】
0004726969.tif 000088
（式中、ｎ6 は１または２の数であり、ＧおよびＧ11は（ａ'）において定義された通り
であり、そしてＧ14は（ｂ'）において定義された通りであるが、Ｇ14は−ＣＯＮＨ−Ｚ
および−ＣＨ2 −ＣＨ（ＯＨ）−ＣＨ2 −Ｏ−Ｄ−Ｏ−では表され得ない。）で表される化合物。そのような化合物の例を以下に示す。
【化８８】
0004726969.tif 000089
【００５３】
（ｉ'）次式（Ｉｉ）
【化８９】
0004726969.tif 000090
〔式中、基Ｇ39は、それぞれ互いに独立して、次式（Ｉｉ−１）
【化９０】
0004726969.tif 000091
（式中、Ｇ40は炭素原子数１ないし１２のアルキル基または炭素原子数５ないし１２のシクロアルキル基を表し、Ｇ41は炭素原子数２ないし１２のアルキレン基を表し、そしてＧ42は水素原子、炭素原子数１ないし８のアルキル基、−Ｏ・、−ＣＨ2 ＣＮ、炭素原子数３ないし６のアルケニル基、炭素原子数７ないし９のフェニルアルキル基；炭素原子数１ないし４のアルキル基によりフェニル基上に置換された炭素原子数７ないし９のフェニルアルキル基；または炭素原子数１ないし８のアシル基を表す。）の基を表す。〕で表される化合物。
【００５４】
アルキル基は、例えば炭素原子数１ないし４のアルキル基、特にメチル基、エチル基、プロピル基またはブチル基である。シクロアルキル基は好ましくはシクロヘキシル基である。アルキレン基は、例えばエチレン基、プロピレン基、トリメチレン基、テトラメチレン基、ペンタメチレン基、２，２−ジメチルトリメチレン基またはヘキサメチレン基である。アルケニル基は好ましくはアリル基である。フェニルアルキル基は好ましくはベンジル基である。アシル基は好ましくはアセチル基である。
【００５５】
この種類からの化合物の例は以下の式で表される化合物である。
【化９１】
0004726969.tif 000092
【００５６】
立体障害性アミン（成分（Ａ））は、好ましくは上述の化合物１ないし１０６の１種である。化合物５、１０、１３、１４、２４、２５、３６−ａ、３６−ｂ、４９−ａ−Ｉ、４９−ａ−ＩＩ、４９−ｅ、６３、７５、７６、８０−ａ、８１、８４−１、８４−２、９２、９３、９６−Ｉ、９６−ＩＩ、９７−Ｉ、９７−ＩＩ、９９−Ｉ、１００−Ａ、１０１−Ｉ、１０５および１０６が興味深い。化合物５、１０、１３、１４、３６−ａ、３６−ｂ、４９−ａ−Ｉ、４９−ａ−ＩＩ、４９−ｄ、４９−ｅ、６３、６９−ａ、７６、８０−ａ、８１、８４−１、８４−２、９２、９６−Ｉ、９６−ＩＩ、９７−ＩＩ、９９−Ｉ、９９−ＩＩ、９９−ＩＩＩ、１００−Ａ、１０１−Ｉおよび１０５が好ましく、化合物１３、１４、３６−ａ、３６−ｂ、４９−ａ−Ｉ、４９−ａ−ＩＩ、６３、７６、８１、８４−１、９２、９６−Ｉ、９６−ＩＩ、１００−Ａおよび１０１−Ｉが特に好ましい。
【００５７】
成分（Ｂ）に定義された亜鉛およびマグネシウムの有機塩は、好ましくは式ＭｅＬ2 （式中Ｍｅは亜鉛またはマグネシウムを表し、Ｌは有機酸またはエノールのアニオンを表す。）の化合物を表す。有機酸は、例えばスルホン酸、スルフィン酸、ホスホン酸またはホスフィン酸であり得るが、カルボン酸が好ましい。この酸は、脂肪族、芳香族、芳香族脂肪族または脂環族であってよく、側鎖または分枝鎖状であってよく、水素原子またはアルコキシ基により置換されていてよく、飽和または不飽和であってよく、好ましくは１ないし２４個の炭素原子を含有する。
【００５８】
この型のカルボン酸の例は、ギ酸、酢酸、プロピオン酸、酪酸、イソ酪酸、カプロン酸、２−エチルカプロン酸、カプリル酸、カプリン酸、ラウリン酸、パルチミン酸、ステアリン酸、ベヘン酸、オレイン酸、ラクチン酸、リシノール酸、２−エトキシプロピオン酸、安息香酸、サリチル酸、４−ブチル安息香酸、トルイル酸、４−ドデシル安息香酸、フェニル酢酸、ナフチル酢酸、シクロヘキサンカルボン酸、４−ブチルシクロヘキサンカルボン酸またはシクロヘキシル酢酸である。このカルボン酸はカルボン酸の工業的混合物、例えば脂肪酸の工業的混合物またはアルキル化安息香酸の工業的混合物であってもよい。
【００５９】
イオウまたはリン原子を含む有機酸の例は、メタンスルホン酸、エタンスルホン酸、α
，α−ジメチルエタンスルホン酸、ｎ−ブタンスルホン酸、ｎ−ドデカンスルホン酸、ベンゼンスルホン酸、トルエンスルホン酸、４−ノニルベンゼンスルホン酸、４−ドデシルベンゼンスルホン酸またはシクロヘキサンスルホン酸、ドデカンスルフィン酸、ベンゼンスルフィン酸またはナフタレンスルフィン酸、ブチルホスホン酸、フェニルホスホン酸、モノメチルまたはモノエチルフェニルホスホネート、モノブチルベンジルホスホネート、ジブチルホスフィン酸またはジフェニルホスフィン酸である。
【００６０】
Ｌがエノレートアニオンである場合、β−ジカルボニル化合物またはｏ−アシルフェノールのアニオンが好ましい。β−ジカルボニル化合物の例は、アセチルアセトン、ベンゾイルアセトン、ジベンゾイルメタン、エチルアセトアセテート、ブチルアセトアセテート、ラウリルアセトアセテートまたはα−アセチルシクロヘキサノンである。ｏ−アシルフェノールの例は、２−アセチルフェノール、２−ブチロイルフェノール、２−アセチル−１−ナフトール、２−ベンゾイルフェノールまたはサリチルアルデヒドである。エノレートは、５ないし２０個の炭素原子を有するβ−ジカルボニル化合物のアニオンが好ましい。
【００６１】
亜鉛またはマグネシウムの有機塩はアセチルアセトネートまたは、例えば１ないし２４個の炭素原子を有する脂肪族モノカルボキシレートが好ましい。マグネシウムアセテート、ラウレートおよびステアレート、亜鉛ホルメート、アセテート、エナンテート、ラウレートおよびステアレートならびに亜鉛アセチルアセトネートおよびマグネシウムアセチルアセトネートは特に好ましい例の幾つかである。亜鉛ステアレート、マグネシウムステアレート、亜鉛アセチルアセトネート、マグネシウムアセチルアセトネート、亜鉛アセテートおよびマグネシウムアセテートは特に興味深い。
【００６２】
亜鉛またはマグネシウムの無機塩は、例えば亜鉛オキシド、マグネシウムオキシド、亜鉛ヒドロキシド、マグネシウムヒドロキシド、または
・Ｚｎ−ヒドロキシド−カルボネート、Ｍｇ−ヒドロキシド−カルボネート、ドロマイト、例えばＣａ／Ｍｇカルボネート、例えば登録商標ミクロミネラルズ(Micro Minerals)からの登録商標ミクロドルスーパー(Microdol Super)であるか；または
・天然または合成ヒドロタルサイトのような化合物を含有するカルボネートである。
【００６３】
天然ヒドロタルサイトはＭｇ6 Ａｌ2 （ＯＨ）16ＣＯ3 ・４Ｈ2 Ｏの構造を有する。合成ヒドロタルサイトの代表的な経験的構造式はＡｌ2 Ｍｇ4.35ＯＨ11.36 ＣＯ3(1.67) ・ｘＨ2 Ｏである。合成生成物の例には；
Ｍｇ0.7 Ａｌ0.3 （ＯＨ）2 （ＣＯ3 ）0.15・０．５４Ｈ2 ＯＭｇ4.5 Ａｌ2 （ＯＨ）13ＣＯ3 ・３．５Ｈ2 ＯまたはＭｇ4.2 Ａｌ（ＯＨ）12.4ＣＯ3が含まれる。好ましい合成
ヒドロタルサイトは登録商標レヘイス(REHEIS)からの登録商標Ｌ−５５Ｒならびに登録商標キョウワケミカルインダストリー社（Kyowa ChemicalIndustry Co） からの登録商標ＺＨＴ−４ＡおよびＤＨＴ−４Ａである。
【００６４】
重量比１：１０ないし１０：１で存在する成分（Ｂ）の２種の異なる化合物は、例えば：
・Ｍｇ−ステアレートおよびヒドロタルサイト（登録商標ＤＨＴ−４Ａ）
・Ｚｎ−ステアレートおよびヒドロタルサイト（登録商標ＤＨＴ−４Ａ）
・Ｍｇ−アセチルアセトネートおよびヒドロタルサイト（登録商標ＤＨＴ−４Ａ）
・Ｍｇ−オキシドおよびヒドロタルサイト（登録商標ＤＨＴ−４Ａ）
・Ｍｇ−ヒドロキシドおよびヒドロタルサイト（登録商標ＤＨＴ−４Ａ）
・Ｚｎ−ヒドロキシド−カルボネートおよびＭｇ−ステアレート
・Ｚｎ−ヒドロキシド−カルボネートおよびＺｎ−ステアレート
・Ｚｎ−ヒドロキシド−カルボネートおよびＭｇ−アセチルアセトネート
・Ｚｎ−ヒドロキシド−カルボネートおよびＭｇ−オキシド
・Ｚｎ−ヒドロキシド−カルボネートおよびＺｎ−オキシド
・Ｚｎ−ヒドロキシド−カルボネートおよびＭｇ−ヒドロキシド
・ヒドロタルサイト（登録商標レヘイス(REHEIS)）およびＭｇ−ステアレート
・ヒドロタルサイト（登録商標レヘイス(REHEIS)）およびＺｎ−ステアレート
・ヒドロタルサイト（登録商標レヘイス(REHEIS)）およびＭｇ−オキシド
・ドロマイト（登録商標ミクロドルスーパー(Microdol Super)）およびＺｎ−ステアレート
・ドロマイト（登録商標ミクロドルスーパー(Microdol Super)）およびＭｇ−ステアレート
・ドロマイト（登録商標ミクロドルスーパー(Microdol Super)）およびＺｎ−オキシド
・ドロマイト（登録商標ミクロドルスーパー(Microdol Super)）およびＭｇ−ヒドロキシド
・Ｍｇ−ステアレートおよびＺｎ−ステアレート
・Ｍｇ−ステアレートおよびＺｎ−アセチルアセトネート
・Ｍｇ−ステアレートおよびＭｇ−オキシド
・Ｍｇ−ステアレートおよびＺｎ−オキシド
・Ｍｇ−ステアレートおよびＭｇ−ヒドロキシド
・Ｚｎ−ステアレートおよびＭｇ−アセテート
・Ｚｎ−ステアレートおよびＭｇ−オキシド
・Ｚｎ−ステアレートおよびＭｇ−ヒドロキシド
・Ｍｇ−アセチルアセトネートおよびＺｎ−アセチルアセトネート
・Ｍｇ−アセチルアセトネートおよびＭｇ−オキシド
・Ｍｇ−アセチルアセトネートおよびＺｎ−オキシド
・Ｍｇ−アセチルアセトネートおよびＭｇ−ヒドロキシド
・Ｚｎ−アセチルアセトネートおよびＭｇ−オキシド
・Ｚｎ−アセチルアセトネートおよびＺｎ−オキシドまたは
・Ｍｇ−オキシドおよびＺｎ−オキシド
【００６５】
本発明の好ましい具体化は、成分（Ｂ）の２種の異なる化合物が、ヒドロタルサイト、ドロマイト、Ｚｎ−ヒドロキシド−カルボネート、Ｍｇ−ヒドロキシド−カルボネート、Ｚｎ−オキシド、Ｍｇ−オキシド、Ｚｎ−ヒドロキシド、Ｍｇ−ヒドロキシド、Ｚｎ−ステアレート、Ｍｇ−ステアレート、Ｚｎ−アセチルアセトネート、Ｍｇ−アセチルアセトネート、Ｚｎ−アセテート、Ｍｇ−アセテートからなる群から選択される安定剤混合物に関する。特に好ましい具体化によると、成分（Ｂ）はＺｎ−オキシドを含まない。
【００６６】
成分（Ｂ）における２種の異なる化合物が
・Ｍｇ−ステアレートおよびヒドロタルサイト
・Ｚｎ−ステアレートおよびヒドロタルサイト
・Ｍｇ−ステアレートおよびＺｎ−ステアレート
・Ｚｎ−ステアレートおよびＭｇ−オキシドまたは
・Ｍｇ−ステアレートおよびＭｇ−ヒドロキシドである安定剤混合物も好ましい。
【００６７】
本発明の更なる好ましい具体化は（Ｃ１）顔料または（Ｃ２）紫外線吸収剤または（Ｃ３）顔料および紫外線吸収剤を付加的に含む安定剤混合物に関する。顔料（成分（Ｃ１））は無機または有機顔料であってよい。無機顔料の例は、チタニウムジオキシド、亜鉛オキシド、カーボンブラック、カドミウムスルフィド、カドニウムセレニド、クロムオキシド、鉄オキシド、鉛オキシド等である。有機材料の例は、アゾ顔料、アントラキノン、フタロシアニン、テトラクロロイソインドリノン、キナクリドン、イソインドリン、ペリレンまたはピロロピロール（例えばピグメントレッド２５４）等である。
【００６８】
"Gachter/Muller:Plastics Additives Handbook,第三版，Hanser Publishers,Munich Vienna New York" の第６４７ないし６５９頁、項目１１．２．１．１ないし１１．２．４．２に記載されている全顔料を、成分（Ｃ１）として使用することができる。特に好ましい顔料はチタニウムジオキシドであり、所望により有機顔料に組み合わせる。
【００６９】
そのような有機顔料の例は：Ｃ．Ｉ．（カラーインデックス）ピグメントイエロー９３、Ｃ．Ｉ．ピグメントイエロー９５、Ｃ．Ｉ．ピグメントイエロー１３８、Ｃ．Ｉ．ピグメントイエロー１３９、Ｃ．Ｉ．ピグメントイエロー１５５、Ｃ．Ｉ．ピグメントイエロー１６２、Ｃ．Ｉ．ピグメントイエロー１６８、Ｃ．Ｉ．ピグメントイエロー１８０、Ｃ．Ｉ．ピグメントイエロー１８３、Ｃ．Ｉ．ピグメントレッド４４、Ｃ．Ｉ．ピグメントレッド１７０、Ｃ．Ｉ．ピグメントレッド２０２、Ｃ．Ｉ．ピグメントレッド２１４、Ｃ．Ｉ．ピグメントレッド２５４、Ｃ．Ｉ．ピグメントレッド２６４、Ｃ．Ｉ．ピグメントレッド２７２、Ｃ．Ｉ．ピグメントレッド４８：２、Ｃ．Ｉ．ピグメントレッド４８：３、Ｃ．Ｉ．ピグメントレッド５３：１、Ｃ．Ｉ．ピグメントレッド５７：１、Ｃ．Ｉ．ピグメントグリーン７、Ｃ．Ｉ．ピグメントブルー１５：１、Ｃ．Ｉ．ピグメントブルー１５：３およびＣ．Ｉ．ピグメントバイオレット１９である。
【００７０】
紫外線吸収剤（成分（Ｃ２））の例は、２−（２'−ヒドロキシフェニル）ベンゾトリ
アゾール、２−ヒドロキシベンゾフェノン、置換または未置換の安息香酸エステル、アクリレート、オキサミド、２−（２−ヒドロキシフェニル）−１，３，５−トリアジン、レソルシノールのモノベンゾエートまたはホルムアミジンである。
【００７１】
２−（２'−ヒドロキシフェニル）ベンゾトリアゾールは、例えば、２−（２'−ヒドロキシ−５'−メチルフェニル）ベンゾトリアゾール、２−（３'，５'−ジ−第三ブチル−
２'−ヒドロキシフェニル）ベンゾトリアゾール、２−（５'−第三ブチル−２'−ヒドロ
キシフェニル）ベンゾトリアゾール、２−（２'−ヒドロキシ−５'−（１，１，３，３−テトラメチルブチル）フェニル）ベンゾトリアゾール、２−（３'，５'−ジ−第三ブチル−２'−ヒドロ。シフェニル）−５−クロロ−ベンゾトリアゾール、２−（３'−第三ブチル−２'−ヒドロキシ−５'−メチルフェニル）−５−クロロ−ベンゾトリアゾール、２−（３'−第二ブチル−５'−第三ブチル−２'−ヒドロキシフェニル）ベンゾトリアゾール
、２−（２'−ヒドロキシ−４'−オクチルオキシフェニル）ベンゾトリアゾール、２−（３'，５'−ジ−第三アミル−２'−ヒドロキシフェニル）ベンゾトリアゾール、２−（３'，５'−ビス（α，α−ジメチルベンジル）−２'−ヒドロキシフェニル）ベンゾトリアゾール、２−（３'−第三ブチル−２'−ヒドロキシ−５'−（２−オクチルオキシカルボニ
ルエチル）フェニル）−５−クロロ−ベンゾトリアゾール、２−（３'−第三ブチル−５'−［２−（２−エチルヘキシルオキシ）−カルボニルエチル］−２'−ヒドロキシフェニ
ル）−５−クロロ−ベンゾトリアゾール、２−（３'−第三ブチル−２'−ヒドロキシ−５'−（２−メトキシカルボニルエチル）フェニル）−５−クロロ−ベンゾトリアゾール、
２−（３'−第三ブチル−２'−ヒドロキシ−５'−（２−メトキシカルボニルエチル）フ
ェニル）ベンゾトリアゾール、２−（３'−第三ブチル−２'−ヒドロキシ−５'−（２−
オクチルオキシカルボニルエチル）フェニル）ベンゾトリアゾール、２−（３'−第三ブ
チル−５'−［２−（２−エチルヘキシルオキシ）カルボニルエチル］−２'−ヒドロキシフェニル）ベンゾトリアゾール、２−（３'−ドデシル−２'−ヒドロキシ−５'−メチル
フェニル）ベンゾトリアゾール、２−（３'−第三ブチル−２'−ヒドロキシ−５'−（２
−イソオクチルオキシカルボニルエチル）フェニル）ベンゾトリアゾール、２，２'−メ
チレン−ビス［４−（１，１，３，３−テトラメチルブチル）−６−ベンゾトリアゾル−２−イルフェノール］または２−［３'−第三ブチル−５'−（２−メトキシカルボニルエチル）−２'−ヒドロキシフェニル］−２Ｈ−ベンゾトリアゾールとポリエチレングリコ
ール３００とのエステル交換生成物；次式［Ｒ−ＣＨ2 ＣＨ2 −ＣＯＯ（ＣＨ2 ）3 −］
2 −［式中、Ｒは３'−第三ブチル−４'−ヒドロキシ−５'−２Ｈ−ベンゾトリアゾル−
２−イルフェニル基を表す。］で表されるものである。２−（３'，５'−ジ−第三ブチル−２'−ヒドロキシフェニル）−５−クロロ−ベンゾトリアゾール、２−（３'−第三ブチル−２'−ヒドロキシ−５'−メチルフェニル）−５−クロロ−ベンゾトリアゾールおよび２−（３'，５'−ジ−第三アミル−２'−ヒドロキシフェニル）−ベンゾトリアゾールが
好ましい。
【００７２】
２−ヒドロキシベンゾフェノンは、例えば、４−ヒドロキシ、４−メトキシ、４−オクチルオキシ、４−デシルオキシ、４−ドデシルオキシ、４−ベンジルオキシ、４，２'，
４'−トリヒドロキシまたは２'−ヒドロキシ−４，４'−ジメトキシ誘導体である。２−
ヒドロキシ−４−オクチルオキシベンゾフェノンが好ましい。
【００７３】
置換および未置換安息香酸のエステルは、例えば、４−第三ブチル−フェニルサリチレート、フェニルサリチレート、オクチルフェニルサリチレート、ジベンゾイルレゾルシノール、ビス（４−第三ブチルベンゾイル）レゾルシノール、ベンゾイルレゾルシノール、２，４−ジ−第三ブチルフェニル−３，５−ジ−第三ブチル−４−ヒドロキシベンゾエート、ヘキサデシル−３，５−ジ−第三ブチル−４−ヒドロキシベンゾエート、オクタデシル−３，５−ジ−第三ブチル−４−ヒドロキシベンゾエートまたは２−メチル−４，６−ジ−第三ブチルフェニル−３，５−ジ−第三ブチル−４−ヒドロキシベンゾエートである。２，４−ジ−第三ブチルフェニル−３，５−ジ−第三ブチル−４−ヒドロキシベンゾエートおよびヘキサデシル−３，５−ジ−第三ブチル−４−ヒドロキシベンゾエートが好ましい。
【００７４】
アクリレートは、例えば、エチル−α−シアノ−β，β−ジフェニルアクリレート、イソオクチル−α−シアノ−β，β−ジフェニルアクリレート、メチル−α−カルボメトキシシンナメート、メチル−α−シアノ−β−メチル−ｐ−メトキシシンナメート、ブチル−α−シアノ−β−メチル−ｐ−メトキシシンナメート、メチル−α−カルボメトキシ−ｐ−メトキシシンナメートまたはＮ−（β−カルボメトキシ−β−シアノビニル）−２−メチルインドリンである。オキサミドは、例えば、４，４'−ジオクチルオキシオキサニ
リド、２，２'−ジエトキシオキサニリド、２，２'−ジオクチルオキシ−５，５'−ジ−
第三ブトキサニリド、２，２'−ジドデシルオキシ−５，５'−ジ−第三ブトキサニリド、２−エトキシ−２'−エチルオキサニリド、Ｎ，Ｎ'−ビス（３−ジメチルアミノプロピル）オキサミド、２−エトキシ−５−第三ブチル−２'−エトキサニリド、またはその２−
エトキシ−２'−エチル−５，４'−ジ−第三ブトキサニリドとの混合物、ｏ−およびｐ−メトキシ−二置換オキサニリドの混合物、またはｏ−およびｐ−エトキシ−二置換オキサニリドの混合物である。
【００７５】
２−（２−ヒドロキシフェニル）−１，３，５−トリアジンは、例えば、２，４，６−トリス（２−ヒドロキシ−４−オクチルオキシフェニル）−１，３，５−トリアジン、２−（２−ヒドロキシ−４−オクチルオキシフェニル）−４，６−ビス（２，４−ジメチルフェニル）−１，３，５−トリアジン、２−（２，４−ジヒドロキシフェニル）−４，６−ビス（２，４−ジメチルフェニル）−１，３，５−トリアジン、２，４−ビス（２−ヒドロキシ−４−プロピルオキシフェニル）−６−（２，４−ジメチルフェニル）−１，３，５−トリアジン、２−（２−ヒドロキシ−４−オクチルオキシフェニル）−４，６−ビス（４−メチルフェニル）−１，３，５−トリアジン、２−（２−ヒドロキシ−４−ドデシルオキシフェニル）−４，６−ビス（２，４−ジメチルフェニル）−１，３，５−トリアジン、２−（２−ヒドロキシ−４−トリデシルオキシフェニル）−４，６−ビス（２，４−ジメチルフェニル）−１，３，５−トリアジン、２−［２−ヒドロキシ−４−（２−ヒドロキシ−３−ブチルオキシ−プロポキシ）フェニル］−４，６−ビス（２，４−ジメチル）−１，３，５−トリアジン、２−［２−ヒドロキシ−４−（２−ヒドロキシ−３−
オクチルオキシ−プロピルオキシ）フェニル］−４，６−ビス（２，４−ジメチル）−１，３，５−トリアジン、２−［４−（ドデシルオキシ／トリデシルオキシ−２−ヒドロキシプロポキシ）−２−ヒドロキシフェニル］−４，６−ビス（２，４−ジメチルフェニル）−１，３，５−トリアジン、２−［２−ヒドロキシ−４−（２−ヒドロキシ−３−ドデシルオキシ−プロポキシ）フェニル］−４，６−ビス（２，４−ジメチルフェニル）−１，３，５−トリアジン、２−（２−ヒドロキシ−４−ヘキシルオキシ）フェニル−４，６−ジフェニル−１，３，５−トリアジン、２−（２−ヒドロキシ−４−メトキシフェニル）−４，６−ジフェニル−１，３，５−トリアジン、２，４，６−トリス［２−ヒドロキシ−４−（３−ブトキシ−２−ヒドロキシ−プロポキシ）フェニル］−１，３，５−トリアジンまたは２−（２−ヒドロキシフェニル）−４−（４−メトキシフェニル）−６−フェニル−１，３，５−トリアジンである。２−（２−ヒドロキシ−４−オクチルオキシフェニル）−４，６−ビス（２，４−ジメチルフェニル）−１，３，５−トリアジンおよび２（２−ヒドロキシ−４−ヘキシルオキシ）フェニル−４，６−ジフェニル−１，３，５−トリアジンが好ましい。
【００７６】
レソルシノールのモノベンゾエートは、例えば次式
【化９２】
0004726969.tif 000093
で表される化合物である。ホルムアミジンは、例えば次式
【化９３】
0004726969.tif 000094
で表される化合物である。紫外線吸収剤は特に、２（２'−ヒドロキシフェニル）ベンゾ
トリアゾール、２−ヒドロキシベンゾフェノンまたはヒドロキシフェニルトリアジンである。本発明の更に好ましい具体化は、Ｃａの有機塩またはＣａの無機塩を付加的に含む安定剤混合物に関する。Ｃａの有機塩の例は、Ｃａ−ステアレート、Ｃａ−ラウレート、Ｃａ−ラクテートおよびＣａ−ステアロイルラクテートである。Ｃａの無機塩の例は、ＣａＯおよびＣａ（ＯＨ）2 である。
【００７７】
本発明による安定剤混合物は、光、熱または酸化により誘因される分解に対して有機材料を安定化するために適している。そのような有機材料の例を以下に示す。
１．モノオレフィンおよびジオレフィンのポリマー、例えばポリプロピレン、ポリイソブチレン、ポリブテ−１−エン、ポリ−４−メチルペンテ−１−エン、ポリイソプレンまたはポリブタジエン、並びにシクロオレフィン、例えばシクロペンテンまたはノルボルネンのポリマー、ポリエチレン（所望に架橋されることができる。）、例えば高密度ポリエチレン（ＨＤＰＥ）、高密度および高分子量ポリエチレン（ＨＤＰＥ−ＨＭＷ）、高密度および超高分子量ポリエチレン（ＨＤＰＥ−ＵＨＭＷ）、中密度ポリエチレン（ＭＤＰＥ）、低密度ポリエチレン（ＬＤＰＥ）、線状低密度ポリエチレン（ＬＬＤＰＥ）、（ＶＬＤＰＥ）および（ＵＬＤＰＥ）。
【００７８】
ポリオレフィン、すなわち前段落において例示されたモノオレフィンのポリマー、好ま
しくはポリエチレンおよびポリプロピレンは、種々の、そして特に以下の方法によって製造されることができる。
ａ）ラジカル重合（通常、高圧下および高温で）。
ｂ）触媒重合であって、通常１種またはそれ以上の周期表のＩＶｂ、Ｖｂ、ＶＩｂまたはＶＩＩＩ群の金属原子を含む触媒を使用するもの。これらの金属原子は通常１個またはそれ以上の、代表的にはπ−またはσ−配位され得るオキシド、ハライド、アルコレート、エステル、エーテル、アミン、アルキル、アルケニルおよび／またはアリールのようなリガンドを有する。これらの金属錯体は遊離状態または代表的には活性化塩化マグネシウム、塩化チタン（ＩＩＩ）、アルミナまたは酸化ケイ素のような基材上に固定され得る。これらの触媒は重合媒体中に可溶または不溶であり得る。触媒は重合においてそれら自身で使用されることができ、または代表的には金属アルキル、金属ヒドライド、金属アルキルハライド、金属アルキルオキシドまたは金属アルキルオキサンのようなさらなる活性化剤が使用されることができ、該金属原子は周期表のＩａ、ＩＩａおよび／またはＩＩＩａ群の元素である。活性化剤はさらなるエステル、エーテル、アミンまたはシリルエーテル基を用いて都合よく変性され得る。これらの触媒系は通常、フィリップス（Ｐｈｉｌｌｉｐｓ）、スタンダード オイル インディアナ（Ｓｔａｎｄａｒｄ Ｏｉｌ Ｉｎｄｉａｎａ）、チグラー（−ナッタ）（Ｚｉｅｇｌｅｒ（−Ｎａｔｔａ））、ＴＮＺ（デュポン（ＤｕＰｏｎｔ））、メタロセンまたはシングルサイト触媒（ｓｉｎｇｌｅ ｓｉｔｅ ｃａｔａｌｙｓｔ）（ＳＳＣ）と命名される。
【００７９】
２．１）において記述されたポリマーの混合物、例えばポリプロピレンとポリイソブチレンとの混合物、ポリプロピレンとポリエチレン（例えばＰＰ／ＨＤＰＥ、ＰＰ／ＬＤＰＥ）および種々の型のポリエチレンの混合物（例えばＬＤＰＥ／ＨＤＰＥ）。
３．モノオレフィンおよびジオレフィンの相互または他のビニルモノマーとのコポリマー、例えばエチレン／プロピレンコポリマー、線状低密度ポリエチレン（ＬＬＤＰＥ）およびそれらと低密度ポリエチレン（ＬＤＰＥ）との混合物、プロピレン／ブテ−１−エンコポリマー、プロピレン／イソブチレンコポリマー、エチレン／ブテ−１−エンコポリマー、エチレン／ヘキセンコポリマー、エチレン／メチルペンテンコポリマー、エチレン／ヘプテンコポリマー、エチレン／オクテンコポリマー、プロピレン／ブタジエンコポリマー、イソブチレン／イソプレンコポリマー、エチレン／アルキルアクリレートコポリマー、エチレン／アルキルメタクリレートコポリマー、エチレン／ビニルアセテートコポリマーおよびそれらと一酸化炭素とのコポリマーまたはエチレン／アクリル酸コポリマーおよびそれらの塩（アイオノマー）並びにエチレンとプロピレンおよびヘキサジエン、ジシクロペンタジエンまたはエチリデン−ノルボルネンのようなジエンとのターポリマー；およびそのようなコポリマー相互および１）において記述されたポリマーとの混合物、例えばポリプロピレン／エチレン−プロピレンコポリマー、ＬＤＰＥ／エチレン−ビニルアセテートコポリマー（ＥＶＡ）、ＬＤＰＥ／エチレン−アクリル酸コポリマー（ＥＡＡ）、ＬＬＤＰＥ／ＥＶＡ、ＬＬＤＰＥ／ＥＡＡおよび交互またはランダムポリアルキレン／一酸化炭素コポリマーおよびそれらと、例えばポリアミドのような他のポリマーとの混合物。
【００８０】
４．炭化水素樹脂（例えば炭素原子数５ないし９）であって、それらの水素化変性物（例えば粘着付与剤）を含むもの、およびポリアルキレンおよび澱粉の混合物。
５．ポリスチレン、ポリ（ｐ−メチルスチレン）、ポリ（α−メチルスチレン）。
６．スチレンまたはα−メチルスチレンとジエンまたはアクリル誘導体とのコポリマー、例えばスチレン／ブタジエン、スチレン／アクリロニトリル、スチレン／アルキルメタクリレート、スチレン／ブタジエン／アルキルアクリレート、スチレン／ブタジエン／アルキルメタクリレート、スチレン／無水マレイン酸、スチレン／アクリロニトリル／メチルアクリレート、スチレンコポリマーおよび他のポリマー、例えばポリアクリレート、ジエンポリマーまたはエチレン／プロピレン／ジエンターポリマーの高衝撃強度性の混合物；およびスチレン／ブタジエン／スチレン、スチレン／イソプレン／スチレン、スチレン／
エチレン／ブチレン／スチレンまたはスチレン／エチレン／プロピレン／スチレンのようなスチレンのブロックコポリマー。
【００８１】
７．スチレンまたはα−メチルスチレンのグラフトコポリマー、例えばポリブタジエンにスチレン、ポリブタジエン−スチレンまたはポリブタジエン−アクリロニトリルコポリマーにスチレン；ポリブタジエンにスチレンおよびアクリロニトリル（またはメタアクリロニトリル）；ポリブタジエンにスチレン、アクリロニトリルおよびメチルメタクリレート；ポリブタジエンにスチレンおよび無水マレイン酸；ポリブタジエンにスチレン、アクリロニトリルおよび無水マレイン酸またはマレイミド；ポリブタジエンにスチレンおよびマレイミド；ポリブタジエンにスチレンおよびアルキルアクリレートまたはメタクリレート；エチレン／プロピレン／ジエンターポリマーにスチレンおよびアクリロニトリル；ポリアルキルアクリレートまたはポリアルキルメタクリレートにスチレンおよびアクリロニトリル、アクリレート／ブタジエンコポリマーにスチレンおよびアクリロニトリル、並びにそれらの６）においえ記述されたコポリマーとの混合物、例えばＡＢＳ、ＭＢＳ、ＡＳＡまたはＡＥＳポリマーとして知られているコポリマー混合物。
８．ハロゲン含有ポリマー、例えばポリクロロプレン、塩素化ゴム、イソブチレン−イソプレンの塩素化および臭素化コポリマー（ハロブチルゴム）、塩素化またはスルホ塩素化ポリエチレン、エチレンおよび塩素化エチレンのコポリマー、エピクロロヒドリン ホモ
−およびコポリマー、特にハロゲン含有ビニル化合物のポリマー、例えばポリ塩化ビニル、ポリ塩化ビニリデン、ポリフッ化ビニル、ポリフッ化ビニリデン、並びにそれらのコポリマー、例えば塩化ビニル／塩化ビニリデン、塩化ビニル／ビニルアセテートまたは塩化ビニリデン／ビニルアセテートコポリマー。
【００８２】
９．α，β−不飽和酸から誘導されたポリマーおよびポリアクリレート並びにポリメタクリレートのようなそれらの誘導体、ブチルアクリレートで耐衝撃変性された（ｉｍｐａｃｔ−ｍｏｄｉｆｉｅｄ）ポリメチルメタクリレート、ポリアクリルアミドおよびポリアクリロニトリル。
１０．９）において記述されたモノマーの相互または他の不飽和モノマーとのコポリマー、例えばアクリロニトリル／ブタジエンコポリマー、アクリロニトリル／アルキルアクリレートコポリマー、アクリロニトリル／アルコキシアルキルアクリレートまたはアクリロニトリル／ビニルハライドコポリマーまたはアクリロニトリル／アルキルメタクリレート／ブタジエンターポリマー。
１１．不飽和アルコールおよびアミンから誘導されたポリマーまたはアシル誘導体またはそれらのアセタール、例えばポリビニルアルコール、ポリビニルアセテート、ポリビニルステアレート、ポリビニルベンゾエート、ポリビニルマレエート、ポリビニルブチラル、ポリアリルフタレートまたはポリアリルメラミン、並びに１）において記述されたオレフィンとのそれらのコポリマー。
【００８３】
１２．ポリアルキレングリコール、ポリエチレンオキシド、ポリプロピレンオキシドのような環式エーテルのホモポリマーおよびコポリマーまたはそれらのビスグリシジルエーテルとのコポリマー。
１３．ポリオキシメチレンのようなポリアセタールおよびコモノマーとしてエチレンオキシドを含むそれらのポリオキシメチレン、熱可塑性ポリウレタン、アクリレートまたはＭＢＳで変性されたポリアセタール。
１４．ポリフェニレンオキシドおよびスルフィド、およびポリフェニレンオキシドとスチレンポリマーまたはポリアミドとの混合物。
１５．一方の成分としてヒドロキシル末端基で終了されたポリエーテル、ポリエステルまたはポリブタジエン、および他方の成分として脂肪族または芳香族ポリイソシアナートから誘導されたポリウレタン、並びにそれらの前駆物質。
【００８４】
１６．ジアミン並びにジカルボン酸および／またはアミノカルボン酸または対応するラクタムから誘導されたポリアミドおよびコポリアミド、例えばポリアミド４、ポリアミド６、ポリアミド６／６、６／１０、６／９、６／１２、４／６、１２／１２、ポリアミド１１、ポリアミド１２、ｍ−キシレンジアミンおよびアジピン酸から出発した芳香族ポリアミド、ヘキサメチレンジアミンおよびイソフタル酸または／およびテレフタル酸から変性剤としてエラストマーを用いてまたは用いずに製造されたポリアミド、例えばポリ−２，４，４−トリメチルヘキサメチレンテレフタルアミドまたはポリ−ｍ−フェニレンイソフタルアミド、およびまた上記されたポリアミドとポリオレフィン、オレフィンコポリマー、アイオノマーまたは化学結合もしくはグラフトされたエラストマー、またはポリエチレングリコール、ポリプロピレングリコールまたはポリテトラメチレングリコールのようなポリエーテルとのブロックコポリマー、並びにＥＰＤＭまたはＡＢＳで変性されたポリアミドまたはコポリアミド、および加工の間に縮合されたポリアミド（ＲＩＭポリアミド系）。
１７．ポリ尿素、ポリイミド、ポリアミド−イミド、ポリエーテルイミド、ポリエステルイミド、ポリヒダントインおよびポリベンズイミダゾール。
１８．ジカルボン酸並びにジオールおよび／またはヒドロキシカルボン酸または対応するラクトンから誘導されたポリエステル、例えばポリエチレンテレフタレート、ポリブチレンテレフタレート、ポリ−１，４−ジメチロールシクロヘキサンテレフタレートおよびポリヒドロキシベンゾエート、並びにヒドロキシル末端基で終了されたポリエーテルから誘導されたブロックコポリエーテルエステル、およびまたポリカーボネートまたはＭＢＳで変性されたポリエステル。
【００８５】
１９．ポリカーボネートおよびポリエステルカーボネート。
２０．ポリスルホン、ポリエーテルスルホンおよびポリエーテルケトン。
２１．一方の成分としてアルデヒド、および他方の成分としてフェノール、尿素およびメラミンから誘導された架橋ポリマー、例えばフェノール／ホルムアルデヒド樹脂、尿素／ホルムアルデヒド樹脂およびメラミン／ホルムアルデヒド樹脂。
２２．乾式および不乾式アルキド樹脂。
２３．飽和および不飽和ジカルボン酸と多価アルコールおよび架橋剤としてのビニル化合物とのコポリエステルから誘導された不飽和ポリエステル樹脂、およびまた低燃焼性のそれらのハロゲン含有変性物。
２４．置換されたアクリレートから誘導された架橋可能なアクリル樹脂、例えばエポキシアクリレート、ウレタンアクリレートまたはポリエステルアクリレート。
２５．メラミン樹脂、尿素樹脂、イソシアナート、イソシアヌレート、ポリイソシアナートまたはエポキシ樹脂で架橋されたアルキド樹脂、ポリエステル樹脂およびアクリレート樹脂。
２６．脂肪族、環式脂肪族、ヘテロ環式または芳香族グリシジル化合物から誘導された架橋エポキシ樹脂、例えばビスフェノールＡおよびビスフェノールＦのジグリシジルエーテルの生成物であって、無水物またはアミンのような慣用の硬化剤と、促進剤を用いてまたは用いずに架橋されたもの。
【００８６】
２７．セルロース、ゴム、ゼラチンのような天然ポリマーおよび化学変性されたそれらの同質誘導体、例えばセルロースアセテート、セルロースプロピオネートおよびセルロースブチレート、またはメチルセルロースのようなセルロースエーテル、並びにロジンおよびそれらの誘導体。
２８．上記されたポリマーのブレンド（ポリブレンド）、例えばＰＰ／ＥＰＤＭ、ポリアミド／ＥＰＤＭまたはＡＢＳ、ＰＶＣ／ＥＶＡ、ＰＶＣ／ＡＢＳ、ＰＶＣ／ＭＢＳ、ＰＣ／ＡＢＳ、ＰＢＴＰ／ＡＢＳ、ＰＣ／ＡＳＡ、ＰＣ／ＰＢＴ、ＰＶＣ／ＣＰＥ、ＰＶＣ／アクリレート、ＰＯＭ／熱可塑性ＰＵＲ、ＰＣ／熱可塑性ＰＵＲ、ＰＯＭ／アクリレート、ＰＯＭ／ＭＢＳ、ＰＰＯ／ＨＩＰＳ、ＰＰＯ／ＰＡ６．６およびコポリマー、ＰＡ／Ｈ
ＤＰＥ、ＰＡ／ＰＰ、ＰＡ／ＰＰＯ、ＰＢＴ／ＰＣ／ＡＢＳまたはＰＢＴ／ＰＥＴ／ＰＣ。
２９．天然起源および合成有機材料であって、純粋なモノマー性化合物またはそのような化合物の混合物、例えば鉱物油、動物および植物脂肪、油およびワックス、または合成エステル（例えばフタレート、アジペート、ホスフェートまたはトリメリテート）をベースとした油、脂肪およびワックス、および代表的には紡糸組成物として使用される合成エステルと鉱物油とのあらゆる重量比における混合物、並びにそのような材料の水性乳濁液。３０．天然または合成ゴムの水性乳濁液、例えば天然ラテックスまたはカルボキシル化スチレン／ブタジエンコポリマーの天然ラテックス。
【００８７】
従って、本発明は付加的に、光、熱または酸化により誘導される分解を受ける有機材料および上述の安定剤混合物を含む組成物に関する。但し有機材料は本質的に過塩素酸を含まない。本発明の更なる具体化は光、熱または酸化により誘因された分解に対して有機材料を安定化するための方法であって、該方法は有機材料中に上述した安定剤混合物を混入することからなる。但し有機材料は本質的に過塩素酸を含まない。有機材料は好ましくは合成ポリマーであり、特に上述の群から選択されたものが好ましい。ポリオレフィンが好ましく、そしてポリエチレン、ポリプロピレンおよびそれらのコポリマーが特に好ましい。
【００８８】
成分（Ａ）、（Ｂ）および所望により（Ｃ１）および／または（Ｃ２）を個々または互いに混合して、安定化させる有機材料に添加することができる。立体障害性アミン化合物（成分（Ａ））は有機材料中に、有機材料の重量を基準として、好ましくは０．０１ないし５％、特に０．０１ないし１％または０．０５ないし１％の量で存在する。２種の異なるＭｇおよび／またはＺｎ塩（成分（Ｂ））は、一緒に、有機材料中に、有機材料の重量を基準として、好ましくは０．００５ないし１％、特に０．０５ないし０．２％の量で存在する。
【００８９】
顔料（成分（Ｃ１））は所望により有機材料中に、有機材料の重量を基準として、好ましくは０．０１ないし１０％、特に０．０５ないし１％の量で存在する。紫外線吸収剤（成分（Ｃ２））は所望により有機材料中に、有機材料の重量を基準として、好ましくは０．０１ないし１％、特に０．０５ないし０．５％の量で存在する。成分（Ｃ３）（紫外線吸収剤と組合せた顔料）の全量は、有機材料の重量を基準として、好ましくは０．０１ないし１０％である。顔料に対する紫外線吸収剤の重量比は、例えば２：１ないし１：１０である。
【００９０】
使用する顔料が、上述の有機顔料と組合せたチタニウムジオキシドである場合、チタニウムジオキシドは好ましくは有機材料中に、有機材料の重量を基準として、０．０１ないし５％の量で存在し、そして有機顔料は、有機材料の重量を基準として、例えば０．０１ないし２％の量で存在してよい。成分（Ａ）：（Ｂ）の重量比は好ましくは１０：１ないし１：１０である。成分（Ａ）：（Ｃ１）の重量比は好ましくは１０：１ないし１：１０である。成分（Ａ）：（Ｃ２）の重量比は好ましくは２０：１ないし１：２である。成分（Ａ）：（Ｃ３）の重量比は好ましくは１０：１ないし１：１０である。
【００９１】
上述の成分は公知の方法で、例えば成形の前もしくは間に、または有機材料中に溶融もしくは分散させた化合物を使用することにより、必要であればそれに続く溶媒の除去を伴って、安定化させる有機材料中に取り込むことが可能である。例えば、２．５ないし２５重量％の濃度でこれらの成分を含む粉末、粒子またはマスターバッチの形状で該成分を有機材料中に添加することが可能である。所望であれば、有機材料中に取り込む前に、成分（Ａ）、（Ｂ）および所望により（Ｃ１）および／または（Ｃ２）を互いに溶融ブレンドすることが可能である。それを重合の前もしくは間または架橋の前に、ポリマーに添加す
ることができる。本発明により安定化された材料は幅広い形状で、例えばフィルム、繊維、テープ、成形材料、異形材として、または塗料、接着剤もしくはパテのためのバインダーとして使用することが可能である。
【００９２】
安定化させる材料は、付加的に種々の慣用添加剤も含んでよい。以下に例を示す。
１．酸化防止剤１．１．アルキル化モノフェノール、例えば、２，６−ジ−第三ブチル−４−メチルフェノール、２−第三ブチル−４，６−ジメチルフェノール、２，６−ジ−第三ブチル−４−エチルフェノール、２，６−ジ−第三ブチル−４−ｎ−ブチルフェノール、２，６−ジ−第三ブチル−４−イソブチルフェノール、２，６−ジシクロペンチル−４−メチルフェノール、２−（α−メチルシクロヘキシル）−４，６−ジメチルフェノール、２，６−ジオクタデシル−４−メチルフェノール、２，４，６−トリシクロヘキシルフェノール、２，６−ジ−第三ブチル−４−メトキシメチルフェノール、直鎖または側鎖において枝分れ鎖であるノニルフェノール、例えば、２，６−ジ−ノニル−４−メチルフェノール、２，４−ジメチル−６−（１'−メチルウンデシ−１'−イル）フェノール、２，４−ジメチル−６−（１'−メチルヘプタデシ−１'−イル）フェノール、２，４−ジメチル−６−（１'−メチルトリデシ−１'−イル）フェノールおよびそれらの混合物。
１．２．アルキルチオメチルフェノール、例えば、２，４−ジオクチルチオメチル−６−第三ブチルフェノール、２，４−ジオクチルチオメチル−６−メチルフェノール、２，４−ジオクチルチオメチル−６−エチルフェノール、２，６−ジ−ドデシルチオメチル−４−ノニルフェノール。
【００９３】
１．３．ヒドロキノンおよびアルキル化ヒドロキノン、例えば、２，６−ジ−第三ブチル−４−メトキシフェノール、２，５−ジ−第三ブチルヒドロキノン、２，５−ジ−第三アミルヒドロキノン、２，６−ジフェニル−４−オクタデシルオキシフェノール、２，６−ジ−第三ブチルヒドロキノン、２，５−ジ−第三ブチル−４−ヒドロキシアニソール、３，５−ジ−第三ブチル−４−ヒドロキシアニソール、３，５−ジ−第三ブチル−４−ヒドロキシフェニルステアレート、ビス（３，５−ジ−第三ブチル−４−ヒドロキシフェニル）アジペート。
１．４．トコフェロール、例えば、α−トコフェロール、β−トコフェロール、γ−トコフェロール、δ−トコフェロールおよびそれらの混合物（ビタミンＥ）。
１．５．ヒドロキシル化チオジフェニルエーテル、例えば、２，２'−チオビス（６−第
三ブチル−４−メチルフェノール）、２，２'−チオビス（４−オクチルフェノール）、
４，４'−チオビス（６−第三ブチル−３−メチルフェノール）、４，４'−チオビス（６−第三ブチル−２−メチルフェノール）、４，４'−チオビス（３，６−ジ−第二アミル
フェノール）、４，４'−ビス（２，６−ジメチル−４−ヒドロキシフェニル）ジスルフ
ィド。
【００９４】
１．６．アルキリデンビスフェノール、例えば、２，２'−メチレンビス（６−第三ブチ
ル−４−メチルフェノール）、２，２'−メチレンビス（６−第三ブチル−４−エチルフ
ェノール）、２，２'−メチレンビス［４−メチル−６−（α−メチルシクロヘキシル）
フェノール］、２，２'−メチレンビス（４−メチル−６−シクロヘキシルフェノール）
、２，２'−メチレンビス（６−ノニル−４−メチルフェノール）、２，２'−メチレンビス（４，６−ジ−第三ブチルフェノール）、２，２'−エチリデンビス（４，６−ジ−第
三ブチルフェノール）、２，２'−エチリデンビス（６−第三ブチル−４−イソブチルフ
ェノール）、２，２'−メチレンビス［６−（α−メチルベンジル）−４−ノニルフェノ
ール］、２，２'−メチレンビス［６−（α，α−ジメチルベンジル）−４−ノニルフェ
ノール］、４，４'−メチレンビス（２，６−ジ−第三ブチルフェノール）、４，４'−メチレンビス（６−第三ブチル−２−メチルフェノール）、１，１−ビス（５−第三ブチル−４−ヒドロキシ−２−メチルフェニル）ブタン、２，６−ビス（３−第三ブチル−５−メチル−２−ヒドロキシベンジル）−４−メチルフェノール、１，１，３−トリス（５−
第三ブチル−４−ヒドロキシ−２−メチルフェニル）ブタン、１，１−ビス（５−第三ブチル−４−ヒドロキシ−２−メチルフェニル）−３−ｎ−ドデシルメルカプトブタン、エチレングリコールビス［３，３−ビス（３'−第三ブチル−４'−ヒドロキシフェニル）ブチレート］、ビス（３−第三ブチル−４−ヒドロキシ−５−メチルフェニル）ジシクロペンタジエン、ビス［２−（３'−第三ブチル−２'−ヒドロキシ−５'−メチルベンジル）
−６−第三ブチル−４−メチルフェニル］テレフタレート、１，１−ビス（３，５−ジメチル−２−ヒドロキシフェニル）ブタン、２，２−ビス（３，５−ジ−第三ブチル−４−ヒドロキシフェニル）プロパン、２，２−ビス（５−第三ブチル−４−ヒドロキシ−２−メチルフェニル）−４−ｎ−ドデシルメルカプトブタン、１，１，５，５−テトラ（５−第三ブチル−４−ヒドロキシ−２−メチルフェニル）ペンタン。
【００９５】
１．７．Ｏ−、Ｎ−およびＳ−ベンジル化合物、例えば、３，５，３'，５'−テトラ−第三ブチル−４，４'−ジヒドロキシジベンジルエーテル、オクタデシル−４−ヒドロキシ
−３，５−ジメチルベンジルメルカプトアセテート、トリデシル−４−ヒドロキシ−３，５−ジ−第三ブチルベンジルメルカプトアセテート、トリス（３，５−ジ−第三ブチル−４−ヒドロキシベンジル）アミン、ビス（４−第三ブチル−３−ヒドロキシ−２，６−ジメチルベンジル）ジチオテレフタレート、ビス（３，５−ジ−第三ブチル−４−ヒドロキシベンジル）スルフィド、イソオクチル−３，５−ジ−第三ブチル−４−ヒドロキシベンジルメルカプトアセテート。
１．８．ヒドロキシベンジル化マロネート、例えば、ジオクタデシル−２，２−ビス（３，５−ジ−第三ブチル−２−ヒドロキシベンジル）マロネート、ジオクタデシル−２−（３−第三ブチル−４−ヒドロキシ−５−メチルベンジル）マロネート、ジドデシルメルカプトエチル−２，２−ビス（３，５−ジ−第三ブチル−４−ヒドロキシベンジル）マロネート、ビス［４−（１，１，３，３−テトラメチルブチル）フェニル］−２，２−ビス（３，５−ジ−第三ブチル−４−ヒドロキシベンジル）マロネート。
１．９．芳香族ヒドロキシベンジル化合物、例えば、１，３，５−トリス（３，５−ジ−第三ブチル−４−ヒドロキシベンジル）−２，４，６−トリメチルベンゼン、１，４−ビス（３，５−ジ−第三ブチル−４−ヒドロキシベンジル）−２，３，５，６−テトラメチルベンゼン、２，４，６−トリス（３，５−ジ−第三ブチル−４−ヒドロキシベンジル）フェノール。
【００９６】
１．１０．トリアジン化合物、例えば、２，４−ビス−オクチルメルカプト−６−（３，５−ジ−第三ブチル−４−ヒドロキシアニリノ）−１，３，５−トリアジン、２−オクチルメルカプト−４，６−ビス（３，５−ジ−第三ブチル−４−ヒドロキシアニリノ）−１，３，５−トリアジン、２−オクチルメルカプト−４，６−ビス（３，５−ジ−第三ブチル−４−ヒドロキシフェノキシ）−１，３，５−トリアジン、２，４，６−トリス（３，５−ジ−第三ブチル−４−ヒドロキシフェノキシ）−１，２，３−トリアジン、１，３，５−トリス（３，５−ジ−第三ブチル−４−ヒドロキシベンジル）イソシアヌレート、１，３，５−トリス（４−第三ブチル−３−ヒドロキシ−２，６−ジメチルベンジル）イソシアヌレート、２，４，６−トリス（３，５−ジ−第三ブチル−４−ヒドロキシフェニルエチル）−１，３，５−トリアジン、１，３，５−トリス（３，５−ジ−第三ブチル−４−ヒドロキシフェニルプロピオニル）ヘキサヒドロ−１，３，５−トリアジン、１，３，５−トリス（３，５−ジシクロヘキシル−４−ヒドロキシベンジル）イソシアヌレート。１．１１．ベンジルホスホネート、例えば、ジメチル−２，５−ジ−第三ブチル−４−ヒドロキシベンジルホスホネート、ジエチル−３，５−ジ−第三ブチル−４−ヒドロキシベンジルホスホネート、ジオクタデシル−３，５−ジ−第三ブチル−４−ヒドロキシベンジルホスホネート、ジオクタデシル−５−第三ブチル−４−ヒドロキシ−３−メチルベンジルホスホネート、３，５−ジ−第三ブチル−４−ヒドロキシベンジルホスホン酸のモノエチルエステルのカルシウム塩。
１．１２．アシルアミノフェノール、例えば、４−ヒドロキシラウリン酸アニリド、４−
ヒドロキシステアリン酸アニリド、Ｎ−（３，５−ジ−第三ブチル−４−ヒドロキシフェニル）カルバミン酸オクチルエステル。
【００９７】
１．１３．β−（３，５−ジ−第三ブチル−４−ヒドロキシフェニル）プロピオン酸の以下の一価または多価アルコールとのエステル、アルコール例、メタノール、エタノール、ｎ−オクタノール、ｉ−オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ'
−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタン。
１．１４．β−（５−第三ブチル−４−ヒドロキシ−３−メチルフェニル）プロピオン酸の以下の一価または多価アルコールとのエステル、アルコール例、メタノール、エタノール、ｎ−オクタノール、ｉ−オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ'−ビス（ヒドロキシエチル）オキサミド、３−チアウンデカノール、３−チアペンタ
デカノール、トリメチルヘキサンジオール、トリメチロールプロパン、４−ヒドロキシメチル−１−ホスファ−２，６，７−トリオキサビシクロ［２．２．２］オクタン。
１．１５．β−（３，５−ジシクロヘキシル−４−ヒドロキシフェニル）プロピオン酸の以下の一価または多価アルコールとのエステル、アルコール例、メタノール、エタノール、オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ'−ビス（ヒドロキシエ
チル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタン。
【００９８】
１．１６．３，５−ジ−第三ブチル−４−ヒドロキシフェニル酢酸の以下の一価または多価アルコールとのエステル、アルコール例、メタノール、エタノール、オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ'−ビス（ヒドロキシエチル）オキサミド、
３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタン。
１．１７．β−（３，５−ジ−第三ブチル−４−ヒドロキシフェニル）プロピオン酸のアミド、例えば、Ｎ，Ｎ'−ビス（３，５−ジ−第三ブチル−４−ヒドロキシフェニルプロ
ピオニル）ヘキサメチレンジアミド、Ｎ，Ｎ'−ビス（３，５−ジ−第三ブチル−４−ヒ
ドロキシフェニルプロピオニル）トリメチレンジアミド、Ｎ，Ｎ'−ビス（３，５−ジ−
第三ブチル−４−ヒドロキシフェニルプロピオニル）ヒドラジド。
１．１８．アスコルビン酸（ビタミンＣ）。
【００９９】
１．１９．アミン系酸化防止剤、例えば、Ｎ，Ｎ'−ジ−イソプロピル−ｐ−フェニレン
ジアミン、Ｎ，Ｎ'−ジ−第二ブチル−ｐ−フェニレンジアミン、Ｎ，Ｎ'−ビス（１，４−ジメチルペンチル）−ｐ−フェニレンジアミン、Ｎ，Ｎ'−ビス（１−エチル−３−メ
チルペンチル）−ｐ−フェニレンジアミン、Ｎ，Ｎ'−ビス（１−メチルヘプチル）−ｐ
−フェニレンジアミン、Ｎ，Ｎ'−ジシクロヘキシル−ｐ−フェニレンジアミン、Ｎ，Ｎ'−ジフェニル−ｐ−フェニレンジアミン、Ｎ，Ｎ'−ビス（２−ナフチル）−ｐ−フェニ
レンジアミン、Ｎ−イソプロピル−Ｎ'−フェニル−ｐ−フェニレンジアミン、Ｎ−（１
，３−ジメチルブチル）−Ｎ'−フェニル−ｐ−フェニレンジアミン、Ｎ−（１−メチル
ヘプチル）−Ｎ'−フェニル−ｐ−フェニレンジアミン、Ｎ−シクロヘキシル−Ｎ'−フェニル−ｐ−フェニレンジアミン、４−（ｐ−トルエンスルファモイル）ジフェニルアミン、Ｎ，Ｎ'−ジメチル−Ｎ，Ｎ'−ジ−第二ブチル−ｐ−フェニレンジアミン、ジフェニルアミン、Ｎ−アリルジフェニルアミン、４−イソプロポキシジフェニルアミン、Ｎ−フェニル−１−ナフチルアミン、Ｎ−（４−第三オクチルフェニル）−１−ナフチルアミン、Ｎ−フェニル−２−ナフチルアミン、オクチル化ジフェニルアミン、例えばｐ，ｐ'−ジ
−第三オクチルジフェニルアミン、４−ｎ−ブチルアミノフェノール、４−ブチリルアミノフェノール、４−ノナノイルアミノフェノール、４−ドデカノイルアミノフェノール、４−オクタデカノイルアミノフェノール、ビス（４−メトキシフェニル）アミン、２，６−ジ−第三ブチル−４−ジメチルアミノメチルフェノール、２，４'−ジアミノジフェニ
ルメタン、４，４'−ジアミノジフェニルメタン、Ｎ，Ｎ，Ｎ'，Ｎ'−テトラメチル−４
，４'−ジアミノジフェニルメタン、１，２−ビス［（２−メチルフェニル）アミノ］エ
タン、１，２−ビス（フェニルアミノ）プロパン、（ｏ−トリル）ビグアニド、ビス［４−（１'，３'−ジメチルブチル）フェニル］アミン、第三オクチル化Ｎ−フェニル−１−ナフチルアミン、モノ−およびジアルキル化第三ブチル／第三オクチルジフェニルアミンの混合物、モノ−およびジアルキル化ノニルジフェニルアミンの混合物、モノ−およびジアルキル化ドデシルジフェニルアミンの混合物、モノ−およびジアルキル化イソプロピル／イソヘキシルジフェニルアミンの混合物、モノ−およびジアルキル化第三ブチルジフェニルアミンの混合物、２，３−ジヒドロ−３，３−ジメチル−４Ｈ−１，４−ベンゾチアジン、フェノチアジン、モノ−およびジアルキル化第三ブチル／第三オクチルフェノチアジンの混合物、モノ−およびジアルキル化第三オクチルフェノチアジンの混合物、Ｎ−アリルフェノチアジン、Ｎ，Ｎ，Ｎ'，Ｎ'−テトラフェニル−１，４−ジアミノブテ−２−エン、Ｎ，Ｎ−ビス（２，２，６，６−テトラメチル−ピペリジ−４−イル）ヘキサメチレンジアミン、ビス（２，２，６，６−テトラメチルピペリジ−４−イル）セバケート、２，２，６，６−テトラメチルピペリジノ−４−オン、２，２，６，６−テトラメチルピペリジノ−４−オール。
【０１００】
２．ＵＶ吸収剤および光安定剤ニッケル化合物、例えば、２，２'−チオ−ビス［４−（
１，１，３，３−テトラメチルブチル）フェノール］のニッケル錯体、例えば１：１または１：２錯体であって、ｎ−ブチルアミン、トリエタノールアミンまたはＮ−シクロヘキシルジエタノールアミンのようなさらなる配位子を伴うまたは伴わないもの、ニッケルジブチルジチオカルバメート、４−ヒドロキシ−３，５−ジ−第三ブチルベンジルホスホン酸のモノアルキルエステル、例えばメチルまたはエチルエステルのニッケル塩、例えば２−ヒドロキシ−４−メチルフェニルウンデシルケトキシムのようなケトキシムのニッケル錯体、１−フェニル−４−ラウロイル−５−ヒドロキシピラゾールのニッケル錯体であって、さらなる配位子を伴うまたは伴わないもの。
３．金属奪活剤、例えば、Ｎ，Ｎ'−ジフェニルオキサミド、Ｎ−サリチラル−Ｎ'−サリチロイルヒドラジン、Ｎ，Ｎ'−ビス（サリチロイル）ヒドラジン、Ｎ，Ｎ'−ビス（３，５−ジ−第三ブチル−４−ヒドロキシフェニルプロピオニル）ヒドラジン、３−サリチロイルアミノ−１，２，４−トリアゾール、ビス（ベンジリデン）オキサリルジヒドラジド、オキサニリド、イソフタロイルジヒドラジド、セバコイルビスフェニルヒドラジド、Ｎ，Ｎ'−ジアセチルアジポイルジヒドラジド、Ｎ，Ｎ'−ビス（サリチロイル）オキサリルジヒドラジド、Ｎ，Ｎ'−ビス（サリチロイル）チオプロピオニルジヒドラジド。
【０１０１】
４．ホスフィットおよびホスホナイト、例えば、トリフェニルホスフィット、ジフェニル
アルキルホスフィット、フェニルジアルキルホスフィット、トリス（ノニルフェニル）ホスフィット、トリラウリルホスフィット、トリオクタデシルホスフィット、ジステアリルペンタエリトリトールジホスフィット、トリス（２，４−ジ−第三ブチルフェニル）ホスフィット、ジイソデシルペンタエリトリトールジホスフィット、ビス（２，４−ジ−第三ブチルフェニル）ペンタエリトリトールジホスフィット、ビス（２，６−ジ−第三ブチル−４−メチルフェニル）ペンタエリトリトールジホスフィット、ジイソデシルオキシペンタエリトリトールジホスフィット、ビス（２，４−ジ−第三ブチル−６−メチルフェニル）ペンタエリトリトールジホスフィット、ビス（２，４，６−トリス（第三ブチルフェニル）ペンタエリトリトールジホスフィット、トリステアリルソルビトールトリホスフィット、テトラキス（２，４−ジ−第三ブチルフェニル）−４，４'−ビフェニレンジホスホ
ナイト、６−イソオクチルオキシ−２，４，８，１０−テトラ−第三ブチル−１２Ｈ−ジベンズ［ｄ，ｇ］−１，３，２−ジオキサホスホシン、６−フルオロ−２，４，８，１０−テトラ−第三ブチル−１２−メチル−ジベンズ［ｄ，ｇ］−１，３，２−ジオキサホスホシン、ビス（２，４−ジ−第三ブチル−６−メチルフェニル）メチルホスフィット、ビス（２，４−ジ−第三ブチル−６−メチルフェニル）エチルホスフィット、２，２'，２''−ニトリロ［トリエチルトリス（３，３'，５，５'−テトラ−第三ブチル−１，１'−ビフェニル−２，２'−ジイル）ホスフィット］、２−エチルヘキシル（３，３'，５，５'
−テトラ−第三ブチル−１，１'−ビフェニル−２，２'−ジイル）ホスフィット。
５．ヒドロキシルアミン、例えば、Ｎ，Ｎ−ジベンジルヒドロキシルアミン、Ｎ，Ｎ−ジエチルヒドロキシルアミン、Ｎ，Ｎ−ジオクチルヒドロキシルアミン、Ｎ，Ｎ−ジラウリルヒドロキシルアミン、Ｎ，Ｎ−ジテトラデシルヒドロキシルアミン、Ｎ，Ｎ−ジヘキサデシルヒドロキシルアミン、Ｎ，Ｎ−ジオクタデシルヒドロキシルアミン、Ｎ−ヘキサデシル−Ｎ−オクタデシルヒドロキシルアミン、Ｎ−ヘプタデシル−Ｎ−オクタデシルヒドロキシルアミン、水素化牛脂アミンから誘導されたＮ，Ｎ−ジアルキルヒドロキシルアミン。
【０１０２】
６．ニトロン、例えば、Ｎ−ベンジル−α−フェニル−ニトロン、Ｎ−エチル−α−メチル−ニトロン、Ｎ−オクチル−α−ヘプチル−ニトロン、Ｎ−ラウリル−α−ウンデシル−ニトロン、Ｎ−テトラデシル−α−トリデシル−ニトロン、Ｎ−ヘキサデシル−α−ペンタデシル−ニトロン、Ｎ−オクタデシル−α−ヘプタデシル−ニトロン、Ｎ−ヘキサデシル−α−ヘプタデシル−ニトロン、Ｎ−オクタデシル−α−ペンタデシル−ニトロン、Ｎ−ヘプタデシル−α−ヘプタデシル−ニトロン、Ｎ−オクタデシル−α−ヘキサデシル−ニトロン、水素化牛脂アミンから誘導されたＮ，Ｎ−ジアルキルヒドロキシルアミンから誘導されたニトロン。
７．チオ相乗剤、例えば、ジラウリルチオジプロピオネートまたはジステアリルチオジプロピネート。
８．過酸化物捕捉剤、例えば、β−チオジプロピオン酸のエステル、例えば、ラウリル、ステアリル、ミリスチルまたはトリデシルエステル、メルカプトベンズイミダゾールまたは２−メルカプトベンズイミダゾールの亜鉛塩、亜鉛ジブチルジチオカルバメート、ジオクタデシルジスルフィド、ペンタエリトリトールテトラキス（β−ドデシルメルカプト）プロピオネート。
【０１０３】
９．塩基性補助安定剤、例えば、メラミン、ポリビニルピロリドン、ジシアンジアミド、トリアリルシアヌレート、尿素誘導体、ヒドラジン誘導体、アミン、ポリアミド、ポリウレタン、高級脂肪酸のアルカリ金属塩およびアルカリ土類金属塩、例えばカルシウムステアレート、亜鉛ステアレート、マグネシウムベヘネート、マグネシウムステアレート、ナトリウムリシノレートおよびカリウムパルミテート、アンチモンピロカテコレートまたは亜鉛ピロカテコレート。
１０．核剤、例えば、タルクのような無機材料、二酸化チタン、酸化マグネシウムのような金属酸化物、ホスフェート、カーボネートまたはサルフェートであって、好ましくはア
ルカリ土類金属のもの、モノ−またはポリカルボン酸のような有機化合物およびそれらの塩、例えば、４−第三ブチル安息香酸、アジピン酸、ジフェニル酢酸、ナトリウムスクシネートまたはナトリウムベンゾエート、イオン性コポリマー（"アイオノマー"）のようなポリマー性化合物。
１１．充填剤および強化剤、例えば、炭酸カルシウム、シリケート、ガラス繊維、ガラス球、アスベスト、タルク、カオリン、雲母、バリウムサルフェート、金属オキシドおよびヒドロキシド、カーボンブラック、グラファイト、木粉および他の天然生成物の粉末または繊維、合成繊維。
【０１０４】
１２．その他の添加剤、例えば、可塑剤、潤滑剤、乳化剤、顔料、流動添加剤、触媒、流れ調整剤、蛍光増白剤、難燃剤、帯電防止剤および発泡剤。
１３．ベンゾフラノンおよびインドリノン、例えば、Ｕ．Ｓ．４３２５８６３、Ｕ．Ｓ．４３３８２４４、Ｕ．Ｓ．５１７５３１２、Ｕ．Ｓ．５２１６０５２、Ｕ．Ｓ．５２５２６４３、ＤＥ−Ａ−４３１６６１１、ＤＥ−Ａ−４３１６６２２、ＤＥ−Ａ−４３１６８７６、ＥＰ−Ａ−０５８９８３９もしくはＥＰ−Ａ−０５９１１０２に記載されているものや、あるいは３─［４−（２−アセトキシエトキシ）フェニル］−５，７−ジ−第三ブチル−ベンゾフラン−２−オン、５，７−ジ−第三ブチル−３−［４−（２−ステアロイルオキシエトキシ）フェニル］ベンゾフラン−２−オン、３，３'−ビス［５，７−ジ−
第三ブチル−３−（４−［２−ヒドロキシエトキシ］フェニル）ベンゾフラン−２−オン］、５，７−ジ−第三ブチル−３−（４−エトキシフェニル）ベンゾフラン−２−オン、３−（４−アセトキシ−３，５−ジメチルフェニル）−５，７−ジ−第三ブチル−ベンゾフラン−２−オン、３−（３，５−ジメチル−４−ピバロイルオキシフェニル）−５，７−ジ−第三ブチル−ベンゾフラン−２−オン、３−（３，４−ジメチルフェニル）−５，７−ジ−第三ブチルベンゾフラン−２−オン、３−（２，３−ジメチルフェニル）−５，７−ジ第三ブチル−ベンゾフラン−２−オン。
【０１０５】
特に好ましい慣用の添加剤は項目１および／または４において上述したものである。次式
【化９４】
0004726969.tif 000095
で表される化合物も、安定化させる有機材料に付加的に取り込むことが可能な、好ましい慣用の添加剤である。慣用の添加剤の全量に対する成分（Ａ）、（Ｂ）および所望により（Ｃ１）および／または（Ｃ２）の全量の重量比は、例えば１００：１ないし１：１００となりうる。
【実施例】
【０１０６】
以下の例で本発明をより詳細に説明する。他に指定されない限り、全ての百分率および部は重量によるものである。
以下の実施例ＩないしＶＩＩにおいて使用される立体障害性アミン化合物：（ポリマー性化合物に関しては、それぞれの場合における平均重合度を表示する。）
化合物５：（登録商標ダスチブ(Dastib)８４５）
【化９５】
0004726969.tif 000096
化合物１０：（登録商標チヌビン(Tinuvin) ７８０）
【化９６】
0004726969.tif 000097
化合物１３：（登録商標チヌビン(Tinuvin) ７７０）
【化９７】
0004726969.tif 000098
化合物１４：（登録商標チヌビン(Tinuvin) ７６５）
【化９８】
0004726969.tif 000099
化合物３６−ａ：（登録商標マルク(Mark)ＬＡ５７）
【化９９】
0004726969.tif 000100
化合物３６−ｂ：（登録商標マルク(Mark)ＬＡ５２）
【化１００】
0004726969.tif 000101
化合物３６−ｄ：（登録商標サンドゥバー(Sanduvor)ＰＲ−３１）
【化１０１】
0004726969.tif 000102
【０１０７】
化合物４９−ａ−Ｉ：（登録商標ハルス(HALS)Ｓ９５）
【化１０２】
0004726969.tif 000103
化合物４９−ａ−ＩＩ：（登録商標ハルスメチル(HALS Methyl) Ｓ９５）
【化１０３】
0004726969.tif 000104
化合物４９−ｄ：（登録商標ユビヌル(Uvinul)４０５０Ｈ）
【化１０４】
0004726969.tif 000105
化合物４９−ｅ：（登録商標ジアセタム(Diacetam)５）
【化１０５】
0004726969.tif 000106
化合物６３：（登録商標ホスタビン(Hostavin)Ｎ２０）
【化１０６】
0004726969.tif 000107
化合物６９−ａ：（登録商標サンドゥバー(Sanduvor)３０５０）
【化１０７】
0004726969.tif 000108
化合物７６：（登録商標チマソルブ(Chimassorb)１１９）
【化１０８】
0004726969.tif 000109
（式中、Ｒ'は次式
【化１０９】
0004726969.tif 000110
で表される。）
【０１０８】
化合物８０−ａ：（登録商標ユビヌル(Uvinul)４０４９）
【化１１０】
0004726969.tif 000111
化合物８１：（登録商標チヌビン(Tinuvin) ６２２）
【化１１１】
0004726969.tif 000112
（ｍ1 は５．１である。）
化合物８４−１：（登録商標チマソルブ(Chimassorb)９４４）
【化１１２】
0004726969.tif 000113
（ｍ4 は４．５である。）
化合物８４−２：（登録商標ダスチブ(Dastib)１０８２）
【化１１３】
0004726969.tif 000114
（ｍ4 は４．３である。）
化合物９２：（登録商標シアソルブ(Cyasorb) ＵＶ３３４６）
【化１１４】
0004726969.tif 000115
（ｍ4 は３．５である。）
【０１０９】
化合物９６−Ｉおよび化合物９６−ＩＩの混合物：（好ましくは登録商標ホスタビン(Hostavin)Ｎ３０）
【化１１５】
0004726969.tif 000116
【化１１６】
0004726969.tif 000117
（ｍ16は３．９であり、そしてｍ16* は４．２であり、そして（９６−Ｉ）と（９６−ＩＩ）の重量比は４：１である。）
化合物９７−ＩＩ：（登録商標マルク(Mark)ＬＡ６３）
【化１１７】
0004726969.tif 000118
（ｍ17は２．５である。）
化合物９９−Ｉ'：（登録商標ユビヌル(Uvinul)５０５０Ｈ）
【化１１８】
0004726969.tif 000119
（ｍ19は３．２である。）
化合物９９−ＩＩ'：（登録商標リッヒチュツシュトゥフ(Lichtschutzstoff)ＵＶ３１）
【化１１９】
0004726969.tif 000120
（ｍ19は３である。）
【０１１０】
化合物９９−ＩＩＩ'：（登録商標ルケム(Luchem)ＨＡ Ｂ１８）
【化１２０】
0004726969.tif 000121
（ｍ19は１ないし２５の数である。）
化合物１００−Ａ：（登録商標ユバソルブ(Uvasorb) ＨＡ８８（ケミカルアブストラクトＣＡＳ ＮＯ．１３６ ５０４−９６−６））
次式（１００ａ−１）
【化１２１】
0004726969.tif 000122
で表されるポリアミンと塩化シアヌルを反応させることにより得られた中間体生成物を、次式（１００ｂ−Ｉ）
【化１２２】
0004726969.tif 000123
で表される化合物と反応させることにより得ることが可能な生成物。
【０１１１】
化合物１０１−Ｉ：（好ましくは登録商標ユバシル(Uvasil)２９９）
【化１２３】
0004726969.tif 000124
（ｍ21は５．８である。）
化合物１０５：（登録商標グッドライト(Goodrite)ＵＶ３１５０）
【化１２４】
0004726969.tif 000125
【０１１２】
実施例Ｉ：射出成形された２ｍｍのポリプロピレンプラックの光安定化１００部のポリプロピレン粉末（メルトフローインデックス：２３０℃および２１６０ｇにおいて２．４ｇ／１０分）を、０．０５部のペンタエリスリチルテトラキス［３−（３，５−ジ−第三ブチル−４−ヒドロキシフェニル）プロピオネート］、０．０５部のトリス［２，４−ジ−第三ブチルフェニル］ホスファイトおよび表１ないし４に示された安定剤系と共にバレル混合機中でブレンドする。次いで、該ブレンドを２００ないし２２０℃の温度で押出機中において成形する。押出および粒子化で得られた粒子を、自動射出成形装置で２４０ないし２６０℃で厚さ２ｍｍのプラックに変形させる。このプラックを試料ホルダー上に置き、フロリダにおいて天然の曝露試験（南緯４５°、直接、約１４０ｋＬｙ／年）を受けさせる。定期的に、赤外線分光光度計で試料のカルボニル含量を測定する。例えば、０．５（Ｔ0.5 ）のカルボニル吸収の形成に相当する曝露時間が該安定剤系の能率のための尺度
である。得られた値を表１ないし４にまとめる。
【０１１３】
２種の補助添加剤（（１）および（２））の相乗効果を、算出したＴ0.5 値と実際に測定したＴ0.5 値との比較により決定した。このＴ0.5 値は添加法則(additivity law)(B. Ranby およびJ. F. Rabek; Photodegradation, Photooxidation and Photostabilization
of Polymers, Principles and Applications, JhonWiley & Sons, London, New York, Sydney, Toronto, 1975, 418および419 頁)に基づき、以下の方程式に従って算出された。予想安定化活性＝（１００％の（１）の安定化活性＋１００％の（２）の安定化活性）／２Ｔ0.5 測定値＞Ｔ0.5 計算値の場合、問題における２種の補助添加剤の相乗効果が存在する。
【０１１４】
表１：立体障害性アミン化合物：０．１％の化合物８１
【表１】
0004726969.tif 000126
表１（続き）
【表２】
0004726969.tif 000127
【０１１５】
表２：立体障害性アミン化合物：０．１％の化合物８４−１
【表３】
0004726969.tif 000128
表２続き
【表４】
0004726969.tif 000129
【０１１６】
表３：立体障害性アミン化合物：０．０５％の化合物８１紫外線吸収剤：０．０５％の次式
【化１２５】
0004726969.tif 000130
で表される化合物
【表５】
0004726969.tif 000131
表３（続き）
【表６】
0004726969.tif 000132
表３（続き）
【表７】
0004726969.tif 000133
【０１１７】
表４：立体障害性アミン化合物：０．０５％の化合物８１紫外線吸収剤：０．０５％の次式
【化１２６】
0004726969.tif 000134
で表される化合物ポリマーおよび曝露期間は表３で適用したものとは異なる。
【表８】
0004726969.tif 000135
【０１１８】
実施例ＩＩ：射出成形された２ｍｍのポリプロピレンプラックの光安定化１００部のポリプロピレン粉末（メルトフローインデックス：２３０℃および２１６０ｇにおいて２．４ｇ／１０分）を、０．０５部のペンタエリスリチルテトラキス［３−（３，５−ジ−第三ブチル−４−ヒドロキシフェニル）プロピオネート］、０．０５部のトリス（２，４−ジ−第三ブチルフェニル）ホスファイトならびに表５および６に示された安定剤系と共にバレル混合機中でブレンドする。次いで、該ブレンドを２００ないし２２０℃の温度で押出機中において成形する。押出および粒子化で得られた粒子を、自動射出成形装置において２４０ないし２６０℃で厚さ２ｍｍのプラックに変形させる。
【０１１９】
このプラックを試料ホルダー上に置き、ウェザー−オーメーターＣｉ６５（黒色パネル温度６３±２℃，水噴霧なし）で曝露する。定期的に、これらの試料を曝露装置から取り出し、赤外線分光光度計で試料のカルボニル含量を測定する。０．５のカルボニル吸収の形成に相当する曝露時間が該光安定剤の能率のための尺度である。得られた値を表５ないし６にまとめる。２種の補助安定剤の相乗効果の決定を実施例Ｉに記載した通り行う。
【０１２０】
表５：紫外線吸収剤：０．０５％の次式
【化１２７】
0004726969.tif 000136
で表される化合物
【表９】
0004726969.tif 000137
【０１２１】
表６：紫外線吸収剤：０．０５％の次式
【化１２８】
0004726969.tif 000138
で表される化合物
【表１０】
0004726969.tif 000139
【０１２２】
実施例ＩＩＩ：ポリプロピレンテープの光安定化１００部のポリプロピレン粉末（メルトフローインデックス：２３０℃および２１６０ｇにおいて２ｇ／１０分）を、０．０５部のペンタエリスリチルテトラキス［３−（３，５−ジ−第三ブチル−４−ヒドロキシフェニル）プロピオネート］、０．０５部のトリス（２，４−ジ−第三ブチルフェニル）ホスファイト、０．１部のＣａステアレート、０．４部のチタニウムジオキシド（金紅石）および表７に示された安定剤系と共にバレル混合機中でブレンドする。次いで、該ブレンドを１８０ないし２２０℃の温度で押出機中において成形する。押出および粒子化で得られた粒子を、平面シートダイを備え付けた第二押出機で、２２０ないし２６０℃でフィルムに変形させる。該フィルムをリボン状にカットし、延伸比１：６に達するまで延伸する。この操作により得られたテープは、最終的に薄さ５０μｍおよび幅２．５ｍｍとなる。
【０１２３】
このテープを張りのない状態で試料ホルダー上に置き、ウェザー−オーメーターＣｉ６５（黒色パネル温度６３±２℃，水噴霧なし）で曝露する。定期的に、曝露されたテープの引張強度を測定する。初期引張強度の５０％（Ｔ50）の損失に相当する曝露時間が該安定剤系の能率のための尺度である。得られた値を表７にまとめる。２種の補助安定剤の相
乗効果の決定を実施例Ｉに記載した通り行う。
【０１２４】
表７：
【表１１】
0004726969.tif 000140
【０１２５】
実施例ＩＶ：ポリプロピレンコポリマーフィルムの光安定化１００部の安定化されていないポリプロピレンコポリマー粉末（メルトフローインデックス：２３０℃および２１６０ｇにおいて３．８ｇ／１０分）を、０．０５部のペンタエリスリチルテトラキス［３−（３，５−ジ−第三ブチル−４−ヒドロキシフェニル）プロピオネート］、０．１部のトリス（２，４−ジ−第三ブチルフェニル）ホスファイトならびに表８および９に示された安定剤系と共に登録商標ブラベンダープラストグラフで２００℃で１０分間均一化させる。
【０１２６】
そのようにして得られた物質を、実験室用プレスで２個のアルミニウムホイル間で６分間、２６０℃で０．５ｍｍ薄フィルムまで圧縮成形し、この薄フィルムを水冷却プレスにおいて直ちに室温まで冷却する。これらの０．５ｍｍフィルムから６０ｍｍ×２５ｍｍの試料を切取り、ウェザー−オーメーターＣｉ６５（黒色パネル温度６３±２℃，水噴霧なし）で曝露する。定期的にこれらの試料を曝露装置から取り出し、赤外線分光光度計で試料のカルボニル含量を測定する。０．１のカルボニル吸収の形成に相当する曝露時間が該安定剤系の能率のための尺度である。得られた値を以下の表８および９にまとめる。２種の補助安定剤の相乗効果の決定を実施例Ｉに記載した通り行う。
【０１２７】
表８：０．１％のＣａステアレート紫外線吸収剤：０．１％の次式
【化１２９】
0004726969.tif 000141
で表される化合物
【表１２】
0004726969.tif 000142
【０１２８】
表９：０．１％のＣａステアレート紫外線吸収剤：０．１％の次式
【化１３０】
0004726969.tif 000143
で表される化合物
【表１３】
0004726969.tif 000144
【０１２９】
実施例Ｖ：高密度ポリエチレンフィルムの光安定化１００部の安定化されていない高密度ポリエチレン粉末（密度：０．９６４ｇ／ｃｍ2 ，メルトフローインデックス：１９０℃および２１６０ｇにおいて５．０ｇ／１０分）を、０．０３部のオクタデシル３−（３，５−ジ−第三ブチル−４−ヒドロキシフェニル）プロピオネートおよび表１０に示された安定剤系と共に登録商標ブラベンダープラストグラフで１８０℃で１０分間均一化させる。
【０１３０】
そのようにして得られた物質を、実験室用プレスで２個のアルミニウムホイル間で６分間、２１０℃で０．５ｍｍ薄フィルムまで圧縮成形し、この薄フィルムを水冷却プレスにおいて直ちに室温まで冷却する。これらの０．５ｍｍフィルムから６０ｍｍ×２５ｍｍの
試料を切取り、ウェザー−オーメーターＣｉ６５（黒色パネル温度６３±２℃，水噴霧なし）で曝露する。定期的にこれらの試料を曝露装置から取り出し、赤外線分光光度計で試料のカルボニル含量を測定する。０．１のカルボニル吸収の形成に相当する曝露時間が該安定剤系の能率のための尺度である。得られた値を以下の表１０にまとめる。２種の補助安定剤の相乗効果の決定を実施例Ｉに記載した通り行う。
【０１３１】
表１０：
【表１４】
0004726969.tif 000145
【０１３２】
実施例ＶＩ：高密度ポリエチレンフィルムの光安定化０．０５部のオクタデシル３−（３，５−ジ−第三ブチル−４−ヒドロキシフェニル）プロピオネートで安定化させた１００部の高密度ポリエチレン粉末（密度：０．９６１ｇ／ｃｍ2 ，メルトフローインデックス：１９０℃および２１６０ｇにおいて６．０ｇ／１０分）および０．０５部のビス（２，４−ジ−第三ブチルフェニル）ペンタエリトリチルジホスファイトを、表１１に示された安定剤系と登録商標ブラベンダープラストグラフにおいて１８０℃で１０分間均一化させる。
【０１３３】
そのようにして得られた物質を、実験室用プレスで２個のアルミニウムホイル間で６分間、２１０℃で０．５ｍｍ薄フィルムまで圧縮成形し、この薄フィルムを水冷却プレスにおいて直ちに室温まで冷却する。これらの０．５ｍｍフィルムから６０ｍｍ×２５ｍｍの試料を切取り、ウェザー−オーメーターＣｉ６５（黒色パネル温度６３±２℃，水噴霧なし）で曝露する。定期的にこれらの試料を曝露装置から取り出し、赤外線分光光度計で試料のカルボニル含量を測定する。０．１のカルボニル吸収の形成に相当する曝露時間が該安定剤系の能率のための尺度である。得られた値を以下の表１１にまとめる。２種の補助安定剤の相乗効果の決定を実施例Ｉに記載した通り行う。
【０１３４】
表１１：
【表１５】
0004726969.tif 000146
【０１３５】
実施例ＶＩＩ：ポリプロピレンホモポリマーフィルムの光安定化１００部の安定化されていないポリプロピレン粉末（メルトフローインデックス：２３０℃および２１６０ｇにおいて３ｇ／１０分）を、０．０５部のペンタエリスリチルテトラキス［３−（３，５−ジ−第三ブチル−４−ヒドロキシフェニル）プロピオネート］、０．１部のトリス（２，４−ジ−第三ブチルフェニル）ホスファイトならびに表１２および表１３に示された安定剤系と共に登録商標ブラベンダープラストグラフで２００℃で１０分間均一化させる。
【０１３６】
そのようにして得られた物質を、実験室用プレスで２個のアルミニウムホイル間で６分間、２６０℃で０．５ｍｍ薄フィルムまで圧縮成形し、この薄フィルムを水冷却プレスにおいて直ちに室温まで冷却する。これらの０．５ｍｍフィルムから６０ｍｍ×２５ｍｍの試料を切取り、ウェザー−オーメーターＣｉ６５（黒色パネル温度６３±２℃，水噴霧なし）で曝露する。定期的に、これらの試料を曝露装置から取り出し、赤外線分光光度計で試料のカルボニル含量を測定する。０．１のカルボニル吸収の形成に相当する曝露時間が該安定剤系の能率のための尺度である。得られた値を以下の表１２および１３にまとめる。２種の補助安定剤の相乗効果の決定を実施例Ｉに記載した通り行う。
【０１３７】
表１２：
【表１６】
0004726969.tif 000147
【０１３８】
表１３：紫外線吸収剤：０．１％の
【化１３１】
0004726969.tif 000148
で表される化合物
【表１７】
0004726969.tif 000149